(57)【要約】【課題】ＬＥＤタックフリー性、インクの色安定性、及びクリアインクの透明性に優れた、記録方法及びこれに用いられる光硬化型インクセットを提供する。【解決手段】重合性化合物、光重合開始剤、及び色材を含有する光硬化型カラーインク組成物並びに重合性化合物及び光重合開始剤を含有する光硬化型クリアインク組成物からなる光硬化型インクセットを用いた記録方法であって、前記光硬化型カラーインク組成物は、（１）アシルフォスフィンオキサイド系光重合開始剤と、該カラーインク組成物の総質量に対して０．５〜４質量％の（２）チオキサントン系光重合開始剤及び／又はαアミノアルキルフェノン系光重合開始剤のうち少なくともいずれかと、を含み、前記光硬化型クリアインク組成物は、該クリアインク組成物の総質量に対して５〜１２質量％のアシルフォスフィンオキサイド系光重合開始剤を含み、該インクセットから形成した塗膜を光源からの光照射により硬化する際の照射エネルギーが１００〜８００ｍＪ／ｃｍ2である、記録方法である。【選択図】なし【特許請求の範囲】
【請求項１】
重合性化合物、光重合開始剤、及び色材を含有する光硬化型カラーインク組成物並びに
重合性化合物及び光重合開始剤を含有する光硬化型クリアインク組成物からなる光硬化型
インクセットを用いた記録方法であって、
前記光硬化型カラーインク組成物は、（１）アシルフォスフィンオキサイド系光重合開
始剤と、該カラーインク組成物の総質量に対して０．５〜４質量％の（２）チオキサント
ン系光重合開始剤及び／又はαアミノアルキルフェノン系光重合開始剤のうち少なくとも
いずれかと、を含み、
前記光硬化型クリアインク組成物は、該クリアインク組成物の総質量に対して５〜１２
質量％のアシルフォスフィンオキサイド系光重合開始剤を含み、
該インクセットから形成した塗膜を光源からの光照射により硬化する際の照射エネルギ
ーが１００〜８００ｍＪ／ｃｍ2である、記録方法。
【請求項２】
被記録媒体に前記光硬化型カラーインク組成物による第１の塗膜を形成し、前記第１の
塗膜に前記光硬化型クリアインク組成物による第２の塗膜を形成する、請求項１に記載の
記録方法。
【請求項３】
前記前記光硬化型カラーインク組成物は、該カラーインク組成物の総質量に対して０．
５〜４質量％のチオキサントン系光重合開始剤を含む、請求項１又は２に記載の記録方法
。
【請求項４】
前記光源が、水銀ランプ又はメタルハライドランプである、請求項１〜３のいずれか一
項に記載の記録方法。
【請求項５】
前記光硬化型クリアインク組成物に対して、前記光源からの照射エネルギーで光を照射
する前に、仮硬化用光源から光を照射する、請求項１〜４のいずれか一項に記載の記録方
法。
【請求項６】
前記仮硬化用光源が発光ダイオードである、請求項５記載の記録方法。
【請求項７】
被記録媒体をプリントヘッドに対して相対的に走査させながら、前記光硬化型インクセ
ットを前記プリントヘッドから吐出し、前記被記録媒体に着弾させて形成した塗膜を光照
射により硬化することによって画像を形成する記録方法であって、
前記光硬化型カラーインク組成物を前記被記録媒体に吐出して着弾させることにより、
前記被記録媒体上に第１の塗膜を形成する第１の塗膜形成工程と、
前記第１の塗膜を第１の光照射により仮硬化させる第１の仮硬化工程と、
前記被記録媒体及び前記第１の塗膜の一部又は全部のうち少なくともいずれかに前記光
硬化型クリアインク組成物を吐出することにより、前記被記録媒体上及び前記第１の塗膜
の一部上又は全部上のうち少なくともいずれかに第２の塗膜を形成する第２の塗膜形成工
程と、
前記第２の塗膜を第２の光照射により仮硬化させる第２の仮硬化工程と、
仮硬化した前記第１の塗膜と前記第２の塗膜とを前記光源からの光照射により本硬化す
る本硬化工程と、を含む、請求項１〜６のいずれか１項に記載の記録方法。
【請求項８】
前記第１の仮硬化工程における転化率が、３０〜９５％である、請求項７に記載の記録
方法。
【請求項９】
前記第２の仮硬化工程における転化率が、３０〜１００％である、請求項７又は８に記
載の記録方法。
【請求項１０】
前記光源が、発光ダイオードである、請求項１〜３のいずれか一項に記載の記録方法。
【請求項１１】
ラインインクジェットプリンターを用いて記録を行なう請求項１〜３のいずれか１項に
記載の記録方法。
【請求項１２】
シリアルインクジェットプリンターを用いて記録を行なう請求項１〜３のいずれか１項
に記載の記録方法。
【請求項１３】
主走査によって被記録媒体へ付着されたインクに対して、当該主走査及び当該主走査よ
り後の主走査によって照射が行なわれる、請求項１２に記載の記録方法。
【請求項１４】
シアンインク組成物の照射エネルギーとクリアインク組成物の照射エネルギーとが異な
る、請求項１２又は１３に記載の記録方法。
【請求項１５】
請求項１〜１４のいずれか１項に記載の記録方法に用いられる、前記光硬化型カラーイ
ンク組成物及び前記光硬化型クリアインク組成物を含む光硬化型インクセット。
【請求項１６】
請求項１〜１４のいずれか１項に記載の記録方法により記録を行なう記録装置。
【発明の詳細な説明】
【技術分野】
【０００１】
本発明は、記録方法、及びこれに用いられる光硬化型インクセットに関する。
【背景技術】
【０００２】
従来、人物写真などの美観を高める目的で、特に硬化性及び審美性に優れたインクを用
いることが求められており、種々の検討がなされている。
【０００３】
例えば、特許文献１には、第１のインクを吐出させた後、第２のインクが吐出される前
に第１のインクを仮硬化させることを特徴とするシングルパス方式のインクジェット記録
装置が開示されている。
【０００４】
また、特許文献２には、フェニル基に複数のアルキル基を導入し、カルボン酸若しくは
スルホン酸をペンダントしたアルキルフェノン系光開始剤、又はベンジルケタール系光開
始剤を含む水系の光重合性組成物を、３２０ｎｍ〜３８０ｎｍに主波長を有する発光ダイ
オードを用いて硬化することを特徴とする光硬化方法が開示されている。
【先行技術文献】
【特許文献】
【０００５】
【特許文献１】特開２００９−２８５８５４号公報
【特許文献２】特開２００９−１３８１５０号公報
【発明の概要】
【発明が解決しようとする課題】
【０００６】
しかしながら、上記の特許文献１や特許文献２に開示されたインクを用いると、硬化性
（ＬＥＤタックフリー性）又は審美性（インクの色安定性及びクリアインクの透明性）に
劣る場合があるという問題が生じる。そのため、依然として、上記の硬化性及び審美性に
優れた塗膜を形成する光硬化型インク組成物が強く求められている。
【０００７】
そこで、本発明は、ＬＥＤタックフリー性、インクの色安定性、及びクリアインクの透
明性に優れ、そのうちでも特にインクの色安定性、及びクリアインクの透明性に優れた、
記録方法及びこれに用いられる光硬化型インクセットを提供することを目的の一つとする
。
【課題を解決するための手段】
【０００８】
本発明者らは上記課題を解決するため鋭意検討した。その結果、所定の組成を有する光
硬化型カラーインク組成物及び光硬化型クリアインク組成物からなる光硬化型インクセッ
トを用い、該インクセットから形成した塗膜を光照射により本硬化する際の照射エネルギ
ーを所定範囲とする記録方法が、ＬＥＤタックフリー性、インクの色安定性、及びクリア
インクの透明性に優れ、さらに画像の品質（画質）にも優れることを見出し、本発明を完
成した。
【０００９】
すなわち、本発明は下記のとおりである。
【００１０】
［１］
重合性化合物、光重合開始剤、及び色材を含有する光硬化型カラーインク組成物並びに
重合性化合物及び光重合開始剤を含有する光硬化型クリアインク組成物からなる光硬化型
インクセットを用いた記録方法であって、
前記光硬化型カラーインク組成物は、（１）アシルフォスフィンオキサイド系光重合開
始剤と、該カラーインク組成物の総質量に対して０．５〜４質量％の（２）チオキサント
ン系光重合開始剤及び／又はαアミノアルキルフェノン系光重合開始剤のうち少なくとも
いずれかと、を含み、
前記光硬化型クリアインク組成物は、該クリアインク組成物の総質量に対して５〜１２
質量％のアシルフォスフィンオキサイド系光重合開始剤を含み、
該インクセットから形成した塗膜を光源からの光照射により硬化する際の照射エネルギ
ーが１００〜８００ｍＪ／ｃｍ2である、記録方法。
【００１１】
［２］
被記録媒体に前記光硬化型カラーインク組成物による第１の塗膜を形成し、前記第１の
塗膜に前記光硬化型クリアインク組成物による第２の塗膜を形成する、［１］に記載の記
録方法。
【００１２】
［３］
前記前記光硬化型カラーインク組成物は、該カラーインク組成物の総質量に対して１〜
４質量％のチオキサントン系光重合開始剤を含む、［１］又は［２］に記載の記録方法。
【００１３】
［４］
前記光源が、水銀ランプ又はメタルハライドランプである、［１］〜［３］のいずれか
一項に記載の記録方法。
【００１４】
［５］
前記光硬化型クリアインク組成物に対して、前記光源からの照射エネルギーで光を照射
する前に、仮硬化用光源から光を照射する、［１］〜［４］のいずれか一項に記載の記録
方法。
【００１５】
［６］
前記仮硬化用光源が発光ダイオードである、［５］記載の記録方法。
【００１６】
［７］
被記録媒体をプリントヘッドに対して相対的に走査させながら、前記光硬化型インクセ
ットを前記プリントヘッドから吐出し、前記被記録媒体に着弾させて形成した塗膜を光照
射により硬化することによって画像を形成する記録方法であって、
前記光硬化型カラーインク組成物を前記被記録媒体に吐出して着弾させることにより、
前記被記録媒体上に第１の塗膜を形成する第１の塗膜形成工程と、
前記第１の塗膜を第１の光照射により仮硬化させる第１の仮硬化工程と、
前記被記録媒体及び前記第１の塗膜の一部又は全部のうち少なくともいずれかに前記光
硬化型クリアインク組成物を吐出することにより、前記被記録媒体上及び前記第１の塗膜
の一部上又は全部上のうち少なくともいずれかに第２の塗膜を形成する第２の塗膜形成工
程と、
前記第２の塗膜を第２の光照射により仮硬化させる第２の仮硬化工程と、
仮硬化した前記第１の塗膜と前記第２の塗膜とを前記光源からの光照射により本硬化す
る本硬化工程と、を含む、請求項［１］〜［６］のいずれか１項に記載の記録方法。
【００１７】
［８］
前記第１の仮硬化工程における転化率が、３０〜９５％である、［７］に記載の記録方
法。
【００１８】
［９］
前記第２の仮硬化工程における転化率が、３０〜１００％である、［７］又は［８］に
記載の記録方法。
【００１９】
［１０］
前記光源が、発光ダイオードである、［１］〜［３］のいずれか一項に記載の記録方法
。
【００２０】
［１１］
ラインインクジェットプリンターを用いて記録を行なう［１］〜［３］のいずれか１項
に記載の記録方法。
【００２１】
［１２］
シリアルインクジェットプリンターを用いて記録を行なう［１］〜［３］のいずれ１項
に記載の記録方法。
【００２２】
［１３］
主走査によって被記録媒体へ付着されたインクに対して、当該主走査及び当該主走査よ
り後の主走査によって照射が行なわれる、［１２］に記載の記録方法。
【００２３】
［１４］
シアンインク組成物の照射エネルギーとクリアインク組成物の照射エネルギーとが異な
る、［１２］又は［１３］に記載の記録方法。
【００２４】
［１５］
［１］〜［１４］のいずれか１項に記載の記録方法に用いられる、前記光硬化型カラー
インク組成物及び前記光硬化型クリアインク組成物を含む光硬化型インクセット。
【００２５】
［１６］
［１］〜［１４］のいずれか１項に記載の記録方法により記録を行なう記録装置。
【図面の簡単な説明】
【００２６】
【図１】本発明の一実施形態において使用するラインプリンターの構成を示すブロック図である。
【図２】図１のラインプリンターの一態様における記録領域周辺の概略図である。
【図３】本発明の一実施形態である記録方法を表すフローチャートである。
【図４】本発明の一実施形態であるシリアルプリンターの構成の一部を示す概略図である。
【発明を実施するための形態】
【００２７】
以下、本発明を実施するための形態について詳細に説明する。なお、本発明は、以下の
実施形態に制限されるものではなく、その要旨の範囲内で種々変形して実施することがで
きる。
【００２８】
本明細書において、「タックフリー性」とは、綿棒で擦っても擦過痕がつかないことを
いう。より詳細にいえば、記録物の面（硬化膜）に指で触れてみて、その膜表面の粘性（
タック）により、膜が指に付着しなくなるまでの時間によって評価される性質をいい、そ
の時間をタックフリータイム又は指触乾燥時間ともいう。タックフリー性に優れるとは、
この時間がより短いことをいう。「ＬＥＤタックフリー性」とは、発光ダイオード（ＬＥ
Ｄ）を用いて行った仮硬化後の前記タックフリー性をいう。「色安定性」とは、ＣＩＥ  
Ｌａｂ（Ｌ*ａ*ｂ*表色系）におけるＬ*ａ*ｂ*が、印刷後経時的に見ても印刷直後のＬ*
ａ*ｂ*から殆ど変化しない性質をいう。「透明性」とは、硬化膜において黄変や青みなど
の変色が目立たない性質をいう。「硬化性」とは、光の照射により、光重合開始剤の存在
下又は不存在下で重合硬化する性質をいう。「吐出安定性」とは、ノズルの目詰まりがな
く常に安定したインク滴をノズルから吐出させる性質をいう。
【００２９】
また、本明細書において、「カラーインク」とは、被記録媒体に色を付与するために用
いるインクであって、あらゆる有色のインクを指す。「クリアインク」とは、被記録媒体
に色を付与するために用いるインクではなく、被記録媒体に光沢性を付与するなどの目的
で用いるインクであって、一般的には無色透明又はほぼ無色透明のインクである。「転化
率」とは、インク組成物に含まれる重合性化合物が硬化物へ転化する率を意味し、光照射
によるインク組成物の硬化度と換言することができる。「仮硬化」とは、インクの仮留め
（ピニング）を意味し、ドットのブリードや混色を防止するために、本硬化の前に硬化さ
せることを言い、一般に、仮硬化における転化率は仮硬化の後で行う本硬化による転化率
よりも低い。「本硬化」とは、被記録媒体上に形成されたドットを、印刷物を使用するの
に必要な硬化状態まで硬化させることをいう。
また、「本硬化用光源」とは本硬化に用いる光源を意味し、「仮硬化用光源」とは、仮
硬化に用いる光源を意味する。
【００３０】
また、本明細書において、「ｄｕｔｙ」とは、下式で算出される値であり、印字ｄｕｔ
ｙないし印字率と換言することができる。
ｄｕｔｙ（％）＝実印字ドット数／（縦解像度×横解像度）×１００
（式中、「実印字ドット数」は単位面積当たりの実印字ドット数であり、「縦解像度」
及び「横解像度」はそれぞれ単位面積当たりの解像度である。また、「ｄｕｔｙ１００％
」とは単位画素当たりの単色の最大インク重量を意味する。）
【００３１】
また、本明細書において、「（メタ）アクリレート」は、アクリレート及びそれに対応
するメタクリレートのうち少なくともいずれかを意味し、「（メタ）アクリル」はアクリ
ル及びそれに対応するメタクリルのうち少なくともいずれかを意味する。
【００３２】
［記録方法］
本発明の一実施形態は、記録方法に係る。当該記録方法は、所定の組成を有する光硬化
型カラーインク組成物及び光硬化型クリアインク組成物からなる光硬化型インクセット（
以下、「特定の光硬化型インクセット」ともいう。）を用い、且つ当該インクセットから
形成した塗膜を光照射により本硬化する際の照射エネルギーが２００〜８００ｍＪ／ｃｍ
2である、記録方法である。
【００３３】
〔記録装置〕
以下、本実施形態の記録方法に用いられる記録装置を詳細に説明する。
図１は、本実施形態で使用する記録装置の一例であるラインプリンターの構成を示すブ
ロック図である。図２は、図１のラインプリンターの一態様における記録領域周辺の概略
図である。
【００３４】
（１．装置構成）
図１に示すように、本実施形態のプリンター１は、外部装置であるコンピューター１１
０と通信可能に接続されている。
【００３５】
プリンター１は、放射線（光）の照射により硬化する光硬化型インク組成物を吐出する
ことにより、被記録媒体上に画像を形成する装置である。
ここで、本明細書における「被記録媒体上」とは、被記録媒体の表面上、及び、当該表
面の上方に位置することを意味する。
【００３６】
上記のプリンター１（記録装置）は、被記録媒体を搬送方向に搬送する搬送ユニット２
０（搬送部）と、光硬化型カラーインク組成物を前記被記録媒体に吐出するヘッドユニッ
ト３０の一部（第１のプリントヘッド）と、前記被記録媒体に着弾した前記カラーインク
組成物からなる第１の塗膜を第１の光照射により仮硬化させる照射ユニット４０の一部（
第１の仮硬化用照射部）と、前記第１の仮硬化用照射部よりも前記搬送方向の下流側に配
置され、少なくとも前記第１の塗膜の一部に、光硬化型クリアインク組成物を吐出するヘ
ッドユニット３０の一部（第２のプリントヘッド）と、仮硬化した前記第１の塗膜と少な
くとも前記第１の塗膜の前記一部に着弾した前記クリアインク組成物からなる第２の塗膜
とを第２の光照射により仮硬化させる照射ユニット４０の一部（第２の仮硬化用照射部）
と、仮硬化した前記第１の塗膜と仮硬化した前記第２の塗膜を本硬化用光源からの光照射
により本硬化させる照射ユニット４０の一部（本硬化用照射部）と、を備える。これに加
えて、上記のプリンター１（記録装置）は、任意に、検出器群５０及びコントローラー６
０を有する。なお、上記の第１の光照射及び第２の光照射とは、いずれも仮硬化用光源か
らの光照射を意味する。
【００３７】
搬送ユニット２０は、被記録媒体を搬送方向に搬送させるためのものである。搬送ユニ
ット２０は、図２に示すように、例えば、上流側搬送ローラー２３Ａ及び下流側搬送ロー
ラー２３Ｂと、ベルト２４と、を有する。
【００３８】
ヘッドユニット３０は、被記録媒体に向けて光硬化型インク組成物を吐出するためのも
のである。
【００３９】
照射ユニット４０は、被記録媒体Ｓ上に着弾した光硬化型インク組成物のドットに向け
て光を照射するものである。本実施形態における照射ユニット４０は、ブリードを抑制す
ることができ、かつ、混色を防止することができるため、後述の図２に示すような態様で
、第１の仮硬化用照射部４２ｅ及び第２の仮硬化用照射部４２ｆと本硬化用照射部４４と
を備えることが好ましい。
【００４０】
検出器群５０は、必要に応じてロータリー式エンコーダー（図示せず）及び紙検出セン
サー（図示せず）等を備える。
【００４１】
コントローラー６０は、プリンターの制御を行うための制御部であり、コントローラー
６０は、インターフェイス部６１と、ＣＰＵ６２と、メモリー６３と、ユニット制御回路
６４と、を有する。インターフェイス部６１は、外部装置であるコンピューター１１０と
プリンター１との間でデータの送受信を行うためのものである。ＣＰＵ６２は、プリンタ
ー全体の制御を行うための演算処理装置である。メモリー６３は、ＣＰＵ６２のプログラ
ムを格納する領域や作業領域等を確保するためのものであり、ＲＡＭ、ＥＥＰＲＯＭ等の
記憶素子を有する。ユニット制御回路６４は、メモリー６３に格納されているプログラム
に従ったＣＰＵ６２の制御に基づいて各ユニット（各部）を制御するものである。
【００４２】
プリンター１は、上記のとおり、少なくとも、先に吐出される光硬化型カラーインク組
成物（以下、単に「カラーインク組成物」ともいう。）と、後に吐出される光硬化型クリ
アインク組成物（以下、単に「クリアインク組成物」ともいう。）と、を用いて、画像を
形成可能（印刷を実行可能）に構成されている。
【００４３】
図２は、プリンター１において印刷に関連する構成を概略的に示した図である。図２は
、カラーインク組成物が１種単独又は２種以上の組み合わせからなる態様を例示する。図
２の態様において、カラーインク組成物が２種以上の組み合わせからなる場合、各色のカ
ラーインク組成物用のプリントヘッド（図示せず）（以下、単に「ヘッド」ともいう。）
が、図２のヘッドＣＯＬＯＲの位置に、搬送方向に対し上流側から下流側に順番に並んで
いるものとする。具体例として、図２のヘッドＣＯＬＯＲの位置に、上流側から、ブラッ
クインクヘッド、シアンインクヘッド、マゼンタインクヘッド、及びイエローインクヘッ
ドの各ヘッドが順番に設けられる。そして、図２に示すように、搬送方向の上流側から順
に、上記のカラーヘッドＣＯＬＯＲ、クリアインクヘッドＣＬが設けられる。
【００４４】
図２に示す態様において、第１の仮硬化用照射部４２ｅは、ヘッドＣＯＬＯＲの搬送方
向下流側に設けられている。また、この第１の仮硬化用照射部４２ｅの他、クリアインク
ヘッドＣＬの搬送方向下流側に第２の仮硬化用照射部４２ｆが設けられている。さらに、
この第２の仮硬化用照射部４２ｆの搬送方向下流側に本硬化用照射部４４が設けられてい
る。
【００４５】
（２．装置動作）
外部装置であるコンピューター１１０から印刷データを受信したプリンター１は、コン
トローラー６０によって各ユニット（各部）、即ち搬送ユニット２０、ヘッドユニット３
０、及び照射ユニット４０を制御して、印刷データに従い、被記録媒体上に画像を形成す
る。コントローラー６０は、コンピューター１１０から受信した印刷データに基づいて、
各部を制御し、被記録媒体上に画像を形成する。プリンター１内の状況は検出器群５０に
よって監視されており、検出器群５０は、検出結果をコントローラー６０に出力する。コ
ントローラー６０は、検出器群５０から出力された検出結果に基づいて、各部を制御する
。
【００４６】
搬送ユニット２０においては、搬送モーター（図示せず）が回転すると、図２に示した
上流側搬送ローラー２３Ａ及び下流側搬送ローラー２３Ｂが回転し、ベルト２４が移動す
る。給紙ローラー（図示せず）によって給紙された被記録媒体Ｓは、ベルト２４によって
、記録可能な領域（ヘッドと対向する領域）まで搬送される。そして、この領域を通過し
た被記録媒体Ｓは、ベルト２４によって外部へ排紙される。
【００４７】
このとき、搬送ユニット２０（走査部）は、被記録媒体Ｓをヘッドユニット３０（ヘッ
ド）に対して相対的に搬送方向（走査方向）に走査させながら、インク（後述の光硬化型
インクセット）をヘッドユニット３０から吐出する。被記録媒体Ｓの搬送を行わずにヘッ
ドユニット３０を被記録媒体Ｓに対して移動させる走査を行いながらインクの吐出を行わ
せてもよい。ここで、被記録媒体Ｓがヘッドユニット３０に対して移動する走査を行う場
合は被記録媒体Ｓが搬送されていく側が下流であり、ヘッドユニット３０が被記録媒体Ｓ
に対して移動する走査を行う場合は、ヘッドユニット３０が移動していく方向が上流側で
ある。
【００４８】
なお、搬送中の被記録媒体Ｓは、ベルト２４に静電吸着又はバキューム吸着されていて
もよい。また、本明細書では便宜上、「給紙」という文言を用いているが、本実施形態に
おける被記録媒体Ｓとしては、後述の被記録媒体を用いることができる。
【００４９】
ヘッドユニット３０は、画像を形成するための光硬化型インク組成物として、カラーイ
ンク組成物及びクリアインク組成物を少なくとも吐出する。
【００５０】
ヘッドユニット３０は、搬送中の被記録媒体Ｓに対して各インクを吐出することによっ
て、被記録媒体Ｓ上にドットを形成し（インクを着弾させて）、塗膜が形成されて画像を
形成する。プリンター１はラインプリンターであり、ヘッドユニット３０の各ヘッドは被
記録媒体の幅相当のドットを形成することができる。
【００５１】
照射ユニット４０において、被記録媒体Ｓ上に形成されたドット（着弾したインク）は
、照射ユニット４０から光照射を受けることにより、硬化する。
【００５２】
図２に示した第１の仮硬化用照射部４２ｅは、被記録媒体Ｓ上に形成された第１の塗膜
に相当するドットを、その上にクリアインク組成物が着弾する前に仮硬化させるための第
１の光照射をする。この第１の仮硬化用照射部では、仮硬化を行うことができればよいた
め、ドット（液滴）の少なくとも一部、例えばドット表面が硬化されればよい。この仮硬
化を行うことにより、インクの滲みを防止することができる。
【００５３】
また、図２に示した第２の仮硬化用照射部４２ｆは、クリアインクについて第２の光照
射をして迅速に仮硬化することにより、カラーインク及びクリアインクのブリードを確実
に抑制可能なものである。なお、図２において第２の仮硬化用照射部４２ｆを設けずクリ
アインクに本硬化用照射部４４のみを照射してもよい。
【００５４】
図２に示した本硬化用照射部４４は、前記被記録媒体に着弾した前記カラーインク組成
物及び前記クリアインク組成物を本硬化用光源からの光照射により本硬化させる。換言す
れば、本硬化用照射部４４は、被記録媒体Ｓ上に形成されたドット（第１の塗膜、及びク
リアインク組成物による第２の塗膜）をほぼ完全に硬化（本硬化）させるための光照射を
行う。また、被記録媒体Ｓの幅方向における本硬化用照射部４４の長さは被記録媒体Ｓの
幅以上である。そして、本硬化用照射部４４は、ヘッドユニット３０の各ヘッドによって
形成されたドットに光を照射する。
【００５５】
本硬化用照射部４４は、本硬化用光源として、ＬＥＤ又はランプを有する。当該ランプ
として、特に限定されないが、例えば、メタルハライドランプ、キセノンランプ、カーボ
ンアーク灯、ケミカルランプ、低圧水銀ランプ、及び高圧水銀ランプが挙げられる。
【００５６】
第１の仮硬化用照射部４２ｅ及び第２の仮硬化用照射部４２ｆは、仮硬化用光源として
発光ダイオード（ＬＥＤ：Light Emitting Diode）を有する。ＬＥＤは入力電流の大きさ
を制御することによって、照射エネルギーを容易に変更することができる。
【００５７】
本硬化用照射部４４による本硬化の光照射エネルギーは、本硬化を１回で行う場合、光
硬化型カラーインク組成物及び光硬化型クリアインク組成物の間で共通となる。他方、光
硬化型カラーインク組成物及び光硬化型クリアインク組成物の間で本硬化の光照射エネル
ギーを相違させるためには、各インク組成物を被記録媒体に着弾させた後に本硬化をその
都度行う必要がある。しかし、本硬化を２回以上行った場合、煩雑になると共に記録方法
の工程が複雑になるため、本硬化は１回行うのが好ましい。そこで、本硬化を１回で行う
ことができるようにするため、光硬化型カラーインク組成物及び光硬化型クリアインク組
成物はセットとして用いることが好ましい。
なお、本明細書において、仮硬化（ピニング）時に光源から照射される照射エネルギー
は、本硬化時のそれと比較して波長が異なる（非常に小さい）ことなどから、上記の本硬
化時の照射エネルギーとは区別される。
【００５８】
上記の本硬化時の照射エネルギー、すなわち後述の光硬化型インクセットから形成した
塗膜を本硬化用光源からの光照射により硬化する際の照射エネルギーは、１００〜８００
ｍＪ／ｃｍ2であり、２００〜８００ｍＪ／ｃｍ2が好ましく、２５０〜７５０ｍＪ／ｃｍ
2がより好ましく、３００〜７００ｍＪ／ｃｍ2が特に好ましい。上記の照射エネルギーに
関する詳細は後述する。
【００５９】
プリンター１が、図２に示すように、クリアインクヘッドＣＬと本硬化用照射部４４と
の間に、第２の仮硬化用照射部４２ｆをさらに備えることにより、カラーインク及びクリ
アインクの間のブリード（混色）を効果的に抑制することができる。
【００６０】
検出器群５０に備えられ得るロータリー式エンコーダーは、上流側搬送ローラー２３Ａ
や下流側搬送ローラー２３Ｂの回転量を検出する。ロータリー式エンコーダーの検出結果
に基づいて、被記録媒体Ｓの搬送量を検出することができる。また、検出器群５０に備え
られ得る紙検出センサーは、給紙中の被記録媒体Ｓの先端の位置を検出する。
なお、コントローラー６０を構成する各部の動作については、上述のとおりである。
【００６１】
コンピューター１１０は、プリンタードライバーをインストールするものである。プリ
ンタードライバーは、表示装置（図示せず）にユーザーインターフェイスを表示させ、ア
プリケーションプログラムから出力された画像データを印刷データ（画像形成データ）に
変換させるためのプログラムである。このプリンタードライバーは、フレキシブルディス
クＦＤやＣＤ−ＲＯＭなどのコンピューターが読み取り可能な被記録媒体に記録されてい
る。あるいは、このプリンタードライバーは、インターネットを介してコンピューター１
１０にダウンロードすることも可能である。なお、このプログラムは、各種の機能を実現
するためのコードから構成されている。
そして、コンピューター１１０は、プリンター１に画像を形成させるため、当該画像に
応じた印刷データをプリンター１に出力する。
【００６２】
なお、上記で説明してきた本実施形態におけるプリンター（記録装置）としては、プリ
ンター１のようなラインプリンターの他に後述のシリアルプリンターが挙げられる。これ
らはプリンターの方式が異なる。簡潔にいえば、ラインプリンターは、ヘッドが移動せず
に固定されて印刷が行われるものである。一方、シリアルプリンターは、ヘッドが被記録
媒体の搬送方向と交差した方向に往復移動（シャトル移動）しながら印刷が行われるもの
である。
これらの中でもラインプリンターにおいては、被記録媒体に対してヘッドを所定の方向
に一度走査（シングルパス）するだけで画像が形成される。被記録媒体が所定の搬送方向
に搬送される場合、相対的に、その搬送方向の逆方向にヘッドが走査される。換言すれば
、ラインプリンターにおいては、記録の際にヘッドの下方を被記録媒体が一度しか通過し
ない。これは、一般にシングルパスプリントと称される。
【００６３】
（３．変形例）
ヘッドユニット３０は、吐出するカラーインク組成物が２種以上存在する場合、図２を
用いて説明したような態様には限られない。例えば、ヘッドユニット３０は、互いに異な
るカラーインク組成物を吐出する複数のヘッドが搬送方向に順番に並んでいるような態様
であってもよい。この変形例において、各カラーインク組成物のヘッドはそれぞれ、接触
して互いに隣り合うように配置されてもよく、又は間隔を空けて配置されてもよい。
【００６４】
また、各カラーインク組成物のヘッドがそれぞれ、間隔を空けて配置される場合、各ヘ
ッド同士の間に、第１の仮硬化用照射部を備えてもよい。つまり、照射ユニット４０にお
いて、各カラーインク組成物のヘッド及び第１の仮硬化用照射部を交互に備えてもよい。
換言すると、第１の仮硬化用照射部が各インク色のヘッドの搬送方向下流側にそれぞれ設
けられる。
【００６５】
図２の態様及び上記の変形例において、プリンター１はラインプリンターであり、ヘッ
ドユニット３０の各ヘッドは被記録媒体の幅相当のドットを一度に形成することができる
。
【００６６】
一方、本発明の記録方法はシリアルプリンターで行ってもよい。この場合、例えば、特
開２００３−３４１０２１号公報のように、キャリッジに設けられたヘッドと仮硬化用光
源によりインク組成物の吐出と仮硬化を行い、その後、キャリッジよりも搬送方向下流に
設けられた本硬化用光源により本硬化を行えばよい。
【００６７】
〔記録方法の各工程〕
以下、本実施形態の記録方法を構成する工程を詳細に説明する。
当該記録方法は、上記の記録装置を用いて行われるものであって、被記録媒体を搬送方
向に搬送させながら、光硬化型インク組成物を前記被記録媒体に着弾させて形成した塗膜
（ドット）を光照射により硬化することによって、画像を形成するものである。その際、
当該記録方法は、下記の各工程を実施することにより行われる。図３は、本実施形態の記
録方法を表すフローチャートである。
【００６８】
図３に示すように、上記の各工程は、第１の塗膜形成工程（Ｓ１）と、第１の仮硬化工
程（Ｓ２）と、第２の塗膜形成工程（Ｓ３）と、第２の仮硬化工程（Ｓ４）と、本硬化工
程（Ｓ５）を含む。以下、各工程を詳細に説明する。
なお、各工程において、対応する記録装置の部位の項で既に説明した内容は省略する。
【００６９】
（第１の塗膜形成工程）
上記の第１の塗膜形成工程（Ｓ１）においては、光硬化型カラーインク組成物を被記録
媒体に吐出して着弾させることにより、前記被記録媒体上に第１の塗膜を形成する。
この第１の塗膜形成工程（Ｓ１）は、上記のプリンター１（記録装置）におけるヘッド
ユニット３０で行われる。より具体的にいえば、当該工程は、搬送方向の上流側に位置す
るヘッドで行われる。第１の塗膜形成工程（Ｓ１）は、例えば、図２に示す態様において
は、カラーインクヘッドＣＯＬＯＲで行われる。
【００７０】
また、カラーインク組成物の液滴重量は、特に限定されないが、１ｎｇ〜２０ｎｇであ
ることが好ましく、カラーインク組成物の解像度は、特に限定されないが、７２０ｄｐｉ
×７２０ｄｐｉ〜１４４０ｄｐｉ×１４４０ｄｐｉであることが好ましい。
【００７１】
さらに、カラーインク組成物を被記録媒体上に塗布（印刷）する際の膜厚は、良好な硬
化性が得られるため、５〜１０μｍが好ましい。
【００７２】
（第１の仮硬化工程）
上記の第１の仮硬化工程（Ｓ２）においては、前記第１の塗膜を第１の光照射により仮
硬化させる。
この第１の仮硬化工程（Ｓ２）は、上記のプリンター１（記録装置）における照射ユニ
ット４０の第１の仮硬化用照射部４２ｅ（図２）で行われる。
【００７３】
本明細書における転化率は、赤外吸収（ＩＲ）分光法（Infrared spectroscopy）によ
り測定された値を用いる。すなわち、ＩＲ分光法によりインク組成物中の二重結合量を測
定すると、転化率が高いほど重合反応が進行するため二重結合量は少なくなるので、転化
率はその二重結合が減少した割合で表される。
【００７４】
第１の仮硬化工程（Ｓ２）における上記の転化率としては、カラーインクとクリアイン
クの交じり合いを抑制するため、３０％以上が好ましく、４０％以上がより好ましい。一
方、転化率の上限について言うと、第１の仮硬化工程はカラーインクとクリアインクの混
色を防止するためのものであるが、カラーインクの転化率が高すぎると硬化したカラーイ
ンクの上にクリアインクを吐出したときに、クリアインクのハジキが発生する場合がある
。したがって、仮硬化によるカラーインクの転化率を９５％以下とすることが好ましい。
【００７５】
第１の仮硬化工程（Ｓ２）は、第１の光照射の光源として発光ダイオード（ＬＥＤ：Li
ght Emitting Diode）を用いることができる。上述のとおり、ＬＥＤは入力電流の大きさ
を制御することによって、照射エネルギーを容易に変更することが可能である。
【００７６】
第１の仮硬化工程（Ｓ２）におけるＬＥＤは、好ましくは３５０ｎｍ〜４５０ｎｍの範
囲、より好ましくは３８０ｎｍ〜４５０ｎｍの範囲にピーク波長を持つ。ＬＥＤが上記範
囲内にピーク波長を持つと、コストの低下という有利な効果が得られる。
【００７７】
仮硬化の光照射エネルギーに制限はなく、インク組成によっても異なるが、紫外線照射
エネルギーとして好ましくは３００ｍＪ／ｃｍ2以下であり、より好ましくは５〜２００
ｍＪ／ｃｍ2である。紫外線照射エネルギーが上記範囲内であると、ブリードが抑制され
、かつ、その照射後のカラーインク上にさらにインクを塗布した際に、塗布されたインク
のハジキが抑制される。
【００７８】
（第２の塗膜形成工程）
上記の第２の塗膜形成工程（Ｓ３）においては、上記被記録媒体及び上記第１の塗膜の
一部又は全部のうち少なくともいずれかに光硬化型クリアインク組成物を吐出して着弾さ
せることにより、上記被記録媒体上及び上記第１の塗膜の一部上又は全部上のうち少なく
ともいずれかに第２の塗膜を形成する。つまり、第１の塗膜の一部上又は全部上に第２の
塗膜が形成される場合、光硬化型インクセットを構成するカラーインクとクリアインクと
が（ほぼ）重なった画像を形成することができる。また、被記録媒体上に第２の塗膜が形
成される場合、光硬化型インクセットを構成するカラーインクとクリアインクとが重なら
ない別々の画像を形成することができる。さらに、被記録媒体上及び上記第１の塗膜の一
部上又は全部上に第２の塗膜が形成される場合、光硬化型インクセットを構成するカラー
インクとクリアインクとが重なったパターンと、重ならない別々のパターンと、からなる
画像を形成することができる。
【００７９】
この第２の塗膜形成工程（Ｓ３）は、上記のプリンター１（記録装置）におけるヘッド
ユニット３０で行われる。より具体的にいえば、図２に示す態様において、当該工程は、
搬送方向の下流側に位置するクリアインクヘッドＣＬで行われる。
ここで、クリアインク組成物のｄｕｔｙは、特に制限されない。
【００８０】
また、クリアインク組成物を被記録媒体上に塗布（印刷）する際の膜厚は、良好な硬化
性が得られるため、３〜１５μｍが好ましい。
【００８１】
（第２の仮硬化工程）
上記の第２の仮硬化工程（Ｓ４）においては、前記第２の塗膜を第２の光照射により仮
硬化させる。クリアインク組成物に対して、後述の本硬化工程において本硬化用光源から
の照射エネルギーで光を照射する前に、この第２の仮硬化工程において仮硬化用光源から
光を照射することが好ましい。これにより、カラーインクとクリアインクの混じり合い（
ブリーディング）を抑制できる。
【００８２】
この第２の仮硬化工程（Ｓ４）は、上記のプリンター１（記録装置）における照射ユニ
ット４０の第２の仮硬化用照射部４２ｆ（図２）で行われる。
【００８３】
第２の仮硬化工程（Ｓ４）における上記の転化率としては、カラーインクとクリアイン
クの交じり合いを抑制するため、３０％以上が好ましく、４０％以上がより好ましい。
【００８４】
第２の仮硬化工程（Ｓ４）は、第２の光照射の光源、すなわち仮硬化用光源としてＬＥ
Ｄを用いることが好ましい。上述のとおり、ＬＥＤは入力電流の大きさを制御することに
よって、照射エネルギーを容易に変更することが可能である。
【００８５】
第２の仮硬化工程（Ｓ４）におけるＬＥＤは、好ましくは３５０ｎｍ〜４５０ｎｍの範
囲、より好ましくは３８０ｎｍ〜４５０ｎｍの範囲にピーク波長を持つ。ＬＥＤが上記範
囲内にピーク波長を持つと、コストの低下という有利な効果が得られる。
【００８６】
仮硬化の光照射エネルギーに制限はなく、インク組成によっても異なるが、紫外線照射
エネルギーとして好ましくは３００ｍＪ／ｃｍ2以下であり、より好ましくは５〜２００
ｍＪ／ｃｍ2である。紫外線照射エネルギーが上記範囲内であると、ブリードが抑制され
る。
【００８７】
（本硬化工程）
上記の本硬化工程（Ｓ５）においては、仮硬化した前記第１の塗膜と前記第２の塗膜と
を本硬化用光源からの光照射により硬化させて画像を形成する。
この本硬化工程（Ｓ５）は、上記のプリンター１（記録装置）における照射ユニット４
０の本硬化用照射部４４で行われる。本硬化用照射部４４で用いられ得る本硬化用光源か
らの光照射の光源としては、上記のとおり、ＬＥＤ又はランプが挙げられる。当該ランプ
として、特に限定されないが、例えば、メタルハライドランプ、キセノンランプ、カーボ
ンアーク灯、ケミカルランプ、及び低圧水銀ランプや高圧水銀ランプ等の水銀ランプが挙
げられ、中でも十分な硬化性が得られるため、水銀ランプ又はメタルハライドランプが好
ましい。
【００８８】
本硬化工程における照射エネルギー、すなわち後述の光硬化型インクセットから形成し
た塗膜を本硬化用光源からの光照射により硬化する際の照射エネルギーは、上記のとおり
、２００〜８００ｍＪ／ｃｍ2であり、２５０〜７５０ｍＪ／ｃｍ2が好ましく、３００〜
７００ｍＪ／ｃｍ2がより好ましい。その照射エネルギーが２００ｍＪ／ｃｍ2以上である
と、クリアインクの硬化膜の透明性が良好なものとなる。一方、その照射エネルギーが８
００ｍＪ／ｃｍ2以下であると、良好な色安定性が得られる。
なお、クリアインクの本硬化工程とカラーインクの本硬化工程を同時に行う場合は、ク
リアインクの照射エネルギーとカラーインクの照射エネルギーを同一の照射エネルギーと
することができ、特に好ましいが、クリアインクの本硬化工程とカラーインクの本硬化工
程とを別々に行なう場合は、クリアインクの照射エネルギーとカラーインクの照射エネル
ギーを異ならせることも可能である。ただし、この場合であっても、クリアインクの本硬
化工程とカラーインクの本硬化工程に用いる本硬化光源の種類や本硬化工程に要する時間
を近いものとして記録装置や記録方法を簡単なものとするために、クリアインクの本硬化
工程の照射エネルギーとカラーインクの本硬化工程の照射エネルギーはそれぞれ、上述の
範囲のものとする。
また、本明細書における照射エネルギーは、塗膜の硬化後の膜厚を１０μｍとして評価
を行ったときの照射エネルギーを意味する。
ここで、本実施形態における上記の照射エネルギーは、本硬化用光源からの照射エネル
ギーであって、仮硬化用光源からの照射エネルギーを一切考慮していない。その理由は、
光源の種類の違いに起因する波長の違いにある。
【００８９】
なお、本実施形態においては、前述の第１の仮硬化工程及び第２の仮硬化工程を行わず
に、本硬化工程を行っても良い。つまり、前述の第１の塗膜工程において形成した第１の
塗膜に、前述の第２の塗膜形成工程において第２の塗膜を形成する際に、該第１の塗膜は
前述の第１の仮硬化工程が行なわれたものであっても行なわれないものであっても良い。
第１の仮硬化工程及び第２の仮硬化工程を行わない場合は、第１の塗膜形成工程及び第２
の塗膜形成工程を行なってから早い段階で本硬化工程を行うことなどにより、ブリード（
滲み）を低減することが可能である。例えば、塗膜形成工程の完了後、１秒以内、好まし
くは０．１秒以内に本硬化工程を行えばよい。
また、第１の仮硬化及び第２の仮硬化を行う場合、及び第１の仮硬化及び第２の仮硬化
を行わずに本硬化を行う場合といずれも、塗膜形成工程の完了後、１秒以内、好ましくは
０．１秒以内に、最初の硬化工程を行うことが好ましい。
あるいは、ブリードが問題にならない用途に本実施形態を用いれば良い。
【００９０】
第１の仮硬化工程及び第２の仮硬化工程を行わずに本硬化工程を行う場合は、図２のイ
ンクジェットプリンターにおいて、仮硬化用照射部４２e及び４２fをＯＦＦとして記録を
行なったり、仮硬化用照射部を設けずに記録を行なったりすればよい。本実施形態におい
て、第１の仮硬化工程及び第２の仮硬化工程を行う場合あるいは行なわない場合において
、「本硬化」を単に「硬化」、「本硬化用光源」を「光源」、「本硬化用照射部」を「照
射部」、「本硬化工程」を「硬化工程」とも言う。
また、前述のシリアルプリンターで本実施形態を行なう場合において、第１の仮硬化工
程及び第２の仮硬化工程を行わずに本硬化工程を行う場合は、例えば、キャリッジにおい
て、インクを吐出するヘッドの主走査方向の下流側に設けた光源によって、インクを吐出
する主走査と同じ主走査にて、硬化（本硬化）を行えばよい。
【００９１】
（各照射部の照射強度）
各照射部による照射エネルギーは、当該照射部の照射強度に照射継続時間を掛けたもの
として求めることができる。照射において、照射部の照射強度は一定であり、照射継続時
間を調整することで、照射エネルギーを調整することが好ましい。照射継続時間の調整は
、照射部が被記録媒体に対して相対的な走査を行なう際の照射速度や照射面積を調整する
ことでおこなうことができる。仮硬化用照射部の照射強度は、１００〜２０００ｍＷ／ｃ
ｍ2とすることが好ましく、１００〜１０００ｍＷ／ｃｍ2とすることがより好ましく、１
００〜５００ｍＷ／ｃｍ2とすることが特に好ましい。一方、本硬化用光源の照射強度は
１００〜２０００ｍＷ／ｃｍ2とすることが好ましく、５００〜２０００ｍＷ／ｃｍ2とす
ることがより好ましく、８００〜２０００ｍＷ／ｃｍ2とすることが特に好ましい。本硬
化用光源には、水銀ランプ又はメタルハライドランプの他に、発光ダイオードを用いるこ
ともできる。
【００９２】
［光硬化型インクセット］
本発明の一実施形態は、上記実施形態の記録方法に用いられる光硬化型インクセットに
係る。当該光硬化型インクセット（特定の光硬化型インクセット）は、所定の組成を有す
る光硬化型カラーインク組成物及び光硬化型クリアインク組成物からなる。
【００９３】
〔光硬化型カラーインク組成物〕
光硬化型インクセットを構成する光硬化型カラーインク組成物は、重合性化合物、光重
合開始剤、及び色材を含有し、前記光重合開始剤として、（１）アシルフォスフィンオキ
サイド系光重合開始剤と、（２）チオキサントン系光重合開始剤及び／又はαアミノアル
キルフェノン系光重合開始剤のうち少なくともいずれかと、を含む。これに加えて、当該
カラーインク組成物に含まれるチオキサントン系光重合開始剤及び／又はαアミノアルキ
ルフェノン系光重合開始剤のうち少なくともいずれかの含有量が、該カラーインク組成物
の総質量（１００質量％）に対して、所定量含まれることを特徴とする。
【００９４】
〔光硬化型クリアインク組成物〕
一方、光硬化型インクセットを構成する光硬化型クリアインク組成物は、重合性化合物
及び光重合開始剤を含有し、前記光重合開始剤としてアシルフォスフィンオキサイド系光
重合開始剤を含む。これに加えて、当該クリアインク組成物に含まれるアシルフォスフィ
ンオキサイド系光重合開始剤の含有量が、該クリアインク組成物の総質量に対して、所定
量含まれることを特徴とする。
【００９５】
以下、本実施形態における光硬化型カラーインク組成物及び光硬化型クリアインク組成
物（以下、これらをまとめて単に「インク組成物」ともいう。）に含まれるか、又は含ま
れ得る添加剤（成分）を説明する。
【００９６】
〔光重合開始剤〕
本実施形態におけるインク組成物に含まれる光重合開始剤は、紫外線の照射による光重
合によって、被記録媒体の表面に存在するインクを硬化させて印字を形成するために用い
られる。放射線の中でも紫外線（ＵＶ）を用いることにより、安全性に優れ、且つ光源ラ
ンプのコストを抑えることができる。
【００９７】
（アシルフォスフィンオキサイド系光重合開始剤）
本実施形態のカラーインク組成物及びクリアインク組成物は、アシルフォスフィンオキ
サイド系光重合開始剤を含む。これにより、ＬＥＤタックフリー性に優れる。
【００９８】
このアシルフォスフィンオキサイド系光重合開始剤を構成するアシルフォスフィンオキ
サイド化合物として、特に限定されないが、例えば、２，４，６−トリメチルベンゾイル
ジフェニルフォスフィンオキサイド、２，４，６−トリエチルベンゾイルジフェニルフォ
スフィンオキサイド、２，４，６−トリフェニルベンゾイルジフェニルフォスフィンオキ
サイド、ビス（２，４，６−トリメチルベンゾイル）−フェニルフォスフィンオキサイド
、及びビス−（２，６−ジメトキシベンゾイル）−２，４，４−トリメチルペンチルフォ
スフィンオキサイドが挙げられる。
【００９９】
アシルフォスフィンオキサイド系光重合開始剤の市販品としては、例えば、ＤＡＲＯＣ
ＵＲ  ＴＰＯ（２，４，６−トリメチルベンゾイル−ジフェニル−フォスフィンオキサイ
ド）、ＩＲＧＡＣＵＲＥ  ８１９（ビス（２，４，６−トリメチルベンゾイル）−フェニ
ルフォスフィンオキサイド）、及びＣＧＩ４０３（ビス−（２，６−ジメトキシベンゾイ
ル）−２，４，４−トリメチルペンチルフォスフィンオキサイド）が挙げられる。
【０１００】
（チオキサントン系光重合開始剤）
本実施形態のカラーインク組成物は、上記アシルフォスフィンオキサイド系光重合開始
剤と共にチオキサントン系光重合開始剤を含み得る。これにより、ＬＥＤタックフリー性
に優れる。
【０１０１】
チオキサントン系光重合開始剤を構成するチオキサントン化合物としては、特に限定さ
れないが、例えば、チオキサントン、２−メチルチオキサントン、２，４−ジエチルチオ
キサントン、２−イソプロピルチオキサントン、４−イソプロピルチオキサントン、２−
クロロチオキサントン、及び２，４−ジエチルチオキサントンが挙げられる。
【０１０２】
チオキサントン化合物の市販品としては、例えば、ＫＡＹＡＣＵＲＥ  ＤＥＴＸ−Ｓ（
２，４−ジエチルチオキサントン）（日本化薬社（Nippon Kayaku Co., Ltd.）製商品名
）、及びＫＡＹＡＣＵＲＥ  ＩＴＸ（２−／４−イソプロピルチオキサントン）などが挙
げられ、２，４−ジエチルチオキサントンが特に好ましい。
【０１０３】
（αアミノアルキルフェノン系光重合開始剤）
本実施形態のカラーインク組成物は、上記アシルフォスフィンオキサイド系光重合開始
剤と共にαアミノアルキルフェノン系光重合開始剤を含み得る。これにより、ＬＥＤタッ
クフリー性に優れる。
【０１０４】
αアミノアルキルフェノン系光重合開始剤を構成するαアミノアルキルフェノン化合物
としては、１，３−αアミノアルキルフェノン化合物が好ましく、その具体例として、２
−ベンジル−２−ジメチルアミノ−１−（４−モルフォリノフェニル）−ブタノン−１、
２−（ジメチルアミノ）−２−［（４−メチルフェニル）メチル］−１−［４−（４−モ
ルホリニル）フェニル］−１−ブタノン、２−メチル−１−（４−メチルチオフェニル）
−２−モルフォリノプロパン−１−オンが挙げられる。
【０１０５】
αアミノアルキルフェノン系光重合開始剤の市販品としては、例えば、ＩＲＧＡＣＵＲ
Ｅ  ３６９（２−ベンジル−２−ジメチルアミノ−１−（４−モルフォリノフェニル）−
ブタノン−１）、ＩＲＧＡＣＵＲＥ  ３７９（２−（ジメチルアミノ）−２−［（４−メ
チルフェニル）メチル］−１−［４−（４−モルホリニル）フェニル］−１−ブタノン）
、ＩＲＧＡＣＵＲＥ  ９０７（２−メチル−１−（４−メチルチオフェニル）−２−モル
フォリノプロパン−１−オン）が挙げられる。
【０１０６】
（その他の光重合開始剤）
その他の光重合開始剤として、光（紫外線）のエネルギーによって、ラジカルやカチオ
ンなどの活性種を生成し、上記重合性化合物の重合を開始させるものであれば、制限はな
いが、光ラジカル重合開始剤や光カチオン重合開始剤を使用することができ、中でも光ラ
ジカル重合開始剤を使用することが好ましい。
【０１０７】
上記の光ラジカル重合開始剤としては、例えば、芳香族ケトン類、芳香族オニウム塩化
合物、有機過酸化物、チオキサントン化合物を除くチオ化合物（チオフェニル基含有化合
物など）、ヘキサアリールビイミダゾール化合物、ケトオキシムエステル化合物、ボレー
ト化合物、アジニウム化合物、メタロセン化合物、活性エステル化合物、炭素ハロゲン結
合を有する化合物、及びαアミノアルキルフェノン化合物を除くアルキルアミン化合物が
挙げられる。
【０１０８】
光ラジカル重合開始剤の具体例としては、アセトフェノン、アセトフェノンベンジルケ
タール、１−ヒドロキシシクロヘキシルフェニルケトン、２，２−ジメトキシ−２−フェ
ニルアセトフェノン、キサントン、フルオレノン、ベンズアルデヒド、フルオレン、アン
トラキノン、トリフェニルアミン、カルバゾール、３−メチルアセトフェノン、４−クロ
ロベンゾフェノン、４，４'−ジメトキシベンゾフェノン、４，４'−ジアミノベンゾフェ
ノン、ミヒラーケトン、ベンゾインプロピルエーテル、ベンゾインエチルエーテル、ベン
ジルジメチルケタール、１−（４−イソプロピルフェニル）−２−ヒドロキシ−２−メチ
ルプロパン−１−オン、２−ヒドロキシ−２−メチル−１−フェニルプロパン−１−オン
、２−メチル−１−［４−（メチルチオ）フェニル］−２−モルホリノ−プロパン−１−
オン、トリエタノールアミン、メチルジエタノールアミン、トリイソプロパノールアミン
、４，４’−ジメチルアミノベンゾフェノン、４，４’−ジエチルアミノベンゾフェノン
、２−ジメチルアミノ安息香酸エチル、４−ジメチルアミノ安息香酸エチル、４−ジメチ
ルアミノ安息香酸イソアミル、４−ジメチルアミノ安息香酸（ｎ−ブトキシ）エチル、４
−ジメチルアミノ安息香酸２−エチルヘキシルが挙げられる。
【０１０９】
光ラジカル重合開始剤の市販品としては、例えば、ＩＲＧＡＣＵＲＥ  ６５１（２，２
−ジメトキシ−１，２−ジフェニルエタン−１−オン）、ＩＲＧＡＣＵＲＥ  １８４（１
−ヒドロキシ−シクロヘキシル−フェニル−ケトン）、ＤＡＲＯＣＵＲ  １１７３（２−
ヒドロキシ−２−メチル−１−フェニル−プロパン−１−オン）、ＩＲＧＡＣＵＲＥ  ２
９５９（１−［４−（２−ヒドロキシエトキシ）−フェニル］−２−ヒドロキシ−２−メ
チル−１−プロパン−１−オン）、ＩＲＧＡＣＵＲＥ  １２７（２−ヒドロキシ−１−｛
４−［４−（２−ヒドロキシ−２−メチル−プロピオニル）−ベンジル］フェニル]−２
−メチル−プロパン−１−オン｝、ＩＲＧＡＣＵＲＥ  ９０７（２−メチル−１−（４−
メチルチオフェニル）−２−モルフォリノプロパン−１−オン）、ＩＲＧＡＣＵＲＥ  ７
８４（ビス（η５−２，４−シクロペンタジエン−１−イル）−ビス（２，６−ジフルオ
ロ−３−（１Ｈ−ピロール−１−イル）−フェニル）チタニウム）、ＩＲＧＡＣＵＲＥ  
ＯＸＥ  ０１（１．２−オクタンジオン，１−［４−（フェニルチオ）−，２−（Ｏ−ベ
ンゾイルオキシム）］）、ＩＲＧＡＣＵＲＥ  ＯＸＥ  ０２（エタノン，１−［９−エチ
ル−６−（２−メチルベンゾイル）−９Ｈ−カルバゾール−３−イル］−，１−（Ｏ−ア
セチルオキシム））、ＩＲＧＡＣＵＲＥ  ７５４（オキシフェニル酢酸、２−[２−オキ
ソ−２−フェニルアセトキシエトキシ]エチルエステルとオキシフェニル酢酸、２−（２
−ヒドロキシエトキシ）エチルエステルの混合物）、Ｌｕｃｉｒｉｎ  ＴＰＯ、ＬＲ８８
９３、ＬＲ８９７０（以上、BASF社製商品名）、及びユベクリルＰ３６（UCB社製商品名
）などが挙げられる。
【０１１０】
上記光重合開始剤は、１種単独で用いてもよく、２種以上を組み合わせて用いてもよい
。
【０１１１】
光重合開始剤は、紫外線硬化速度が十分大きく、かつ、光重合開始剤の溶け残りや光重
合開始剤に由来する着色が殆どないため、インク組成物の総質量（１００質量％）に対し
、５〜１２質量％であることが好ましい。
【０１１２】
特に、上記カラーインク組成物に含まれる（２）チオキサントン系光重合開始剤及び／
又はαアミノアルキルフェノン系光重合開始剤のうち少なくともいずれかの含有量は、該
カラーインク組成物の総質量に対して、０．５〜４質量％であり、１〜４質量％が好まし
く、１．５〜２．５質量％がより好ましい。上記含有量が０．５質量％以上であると、Ｌ
ＥＤタックフリー性に優れる。一方、上記含有量が４質量％以下であると、インクの色安
定性に優れる。チオキサントン系光重合開始剤及びαアミノアルキルフェノン系光重合開
始剤のうちでも特にチオキサントン系光重合開始剤を含む場合、密着性も優れる。
また、クリアインク組成物には、チオキサントン系光重合開始剤及びαアミノアルキル
フェノン系光重合開始剤を含まないことが好ましい。これは、クリアインク組成物にチオ
キサントン系光重合開始剤及びαアミノアルキルフェノン系光重合開始剤を含む場合、色
安定した後も、アシルフォスフィンオキサイド系光重合開始剤を含む場合と同様に透明性
が劣ることがある為である。
【０１１３】
また、上記カラーインク組成物に含まれる（１）アシルフォスフィンオキサイド系光重
合開始剤の含有量は、該カラーインク組成物の総質量に対して、４〜１２質量％が好まし
く、５〜１０質量％がより好ましい。含有量が上記範囲内であると、チオキサントン系開
始剤やαアルキルフェノン系開始剤と組み合わせた時、良好なＬＥＤタックフリー性が得
られる。
【０１１４】
また、上記クリアインク組成物に含まれるアシルフォスフィンオキサイド系光重合開始
剤の含有量は、該クリアインク組成物の総質量に対して、５〜１２質量％であり、６．５
〜９．５質量％が好ましく、７〜９質量％がより好ましい。上記含有量が５質量％以上で
あると、ＬＥＤタックフリー性に優れる。他方、上記含有量が１２質量％以下であると、
クリアインクの透明性に優れる。
【０１１５】
なお、前述の重合性化合物として光重合性の化合物を用いることで、光重合開始剤の添
加を省略することが可能であるが、光重合開始剤を用いた方が、重合の開始を容易に調整
することができ、好適である。
【０１１６】
〔重合性化合物〕
本実施形態におけるインク組成物に含まれる重合性化合物は、上述した光重合開始剤の
作用により紫外線などの光の照射時に重合し、固化する化合物であれば、特に制限はない
が、単官能基、２官能基、及び３官能基以上の多官能基を有する種々のモノマー及びオリ
ゴマーが使用可能である。
【０１１７】
前記モノマーとしては、例えば、（メタ）アクリル酸、イタコン酸、クロトン酸、イソ
クロトン酸及びマレイン酸等の不飽和カルボン酸やそれらの塩又はエステル、ウレタン、
アミド及びその無水物、アクリロニトリル、スチレン、種々の不飽和ポリエステル、不飽
和ポリエーテル、不飽和ポリアミド、並びに不飽和ウレタンが挙げられる。また、前記オ
リゴマーとしては、例えば、直鎖アクリルオリゴマー等の上記のモノマーから形成される
オリゴマー、エポキシ（メタ）アクリレート、脂肪族ウレタン（メタ）アクリレート、芳
香族ウレタン（メタ）アクリレート及びポリエステル（メタ）アクリレートが挙げられる
。
【０１１８】
また、他の単官能モノマーや多官能モノマーとして、Ｎ−ビニル化合物を含んでいても
よい。Ｎ−ビニル化合物としては、Ｎ−ビニルフォルムアミド、Ｎ−ビニルカルバゾール
、Ｎ−ビニルアセトアミド、Ｎ−ビニルピロリドン、Ｎ−ビニルカプロラクタム、アクリ
ロイルモルホリン、及びそれらの誘導体等が挙げられる。これらの中でも、基材への密着
性を良好なものとすることができるため、Ｎ−ビニルカプロラクタムが好ましい。
【０１１９】
上記で列挙したものの中でも（メタ）アクリル酸のエステル、即ち（メタ）アクリレー
トが好ましい。
【０１２０】
前記（メタ）アクリレートのうち、単官能（メタ）アクリレートとしては、例えば、イ
ソアミル（メタ）アクリレート、ステアリル（メタ）アクリレート、ラウリル（メタ）ア
クリレート、オクチル（メタ）アクリレート、デシル（メタ）アクリレート、イソミリス
チル（メタ）アクリレート、イソステアリル（メタ）アクリレート、２−エチルヘキシル
−ジグリコール（メタ）アクリレート、２−ヒドロキシブチル（メタ）アクリレート、ブ
トキシエチル（メタ）アクリレート、エトキシジエチレングリコール（メタ）アクリレー
ト、メトキシジエチレングリコール（メタ）アクリレート、メトキシポリエチレングリコ
ール（メタ）アクリレート、メトキシプロピレングリコール（メタ）アクリレート、フェ
ノキシエチル（メタ）アクリレート、テトラヒドロフルフリル（メタ）アクリレート、イ
ソボルニル（メタ）アクリレート、２−ヒドロキシエチル（メタ）アクリレート、２−ヒ
ドロキシプロピル（メタ）アクリレート、２−ヒドロキシ−３−フェノキシプロピル（メ
タ）アクリレート、ラクトン変性可とう性（メタ）アクリレート、ｔ−ブチルシクロヘキ
シル（メタ）アクリレート、ジシクロペンタニル（メタ）アクリレート、ジシクロペンテ
ニルオキシエチル（メタ）アクリレート、ジシクロペンテニル（メタ）アクリレート、（
メタ）アクリル酸２−（２−ビニロキシエトキシエチル）エチル及びイソボルニル（メタ
）アクリレート、アクリロイルモルホリンが挙げられる。
【０１２１】
前記（メタ）アクリレートのうち、２官能（メタ）アクリレートとしては、例えば、ト
リエチレングリコールジ（メタ）アクリレート、テトラエチレングリコールジ（メタ）ア
クリレート、ポリエチレングリコールジ（メタ）アクリレート、トリプロピレングリコー
ルジ（メタ）アクリレート、ポリプロピレングリコールジ（メタ）アクリレート、１，４
−ブタンジオールジ（メタ）アクリレート、１，６−ヘキサンジオールジ（メタ）アクリ
レート、１，９−ノナンジオールジ（メタ）アクリレート、ネオペンチルグリコールジ（
メタ）アクリレート、ジメチロール−トリシクロデカンジ（メタ）アクリレート、ビスフ
ェノールＡのＥＯ（エチレンオキサイド）付加物ジ（メタ）アクリレート、ビスフェノー
ルＡのＰＯ（プロピレンオキサイド）付加物ジ（メタ）アクリレート、ヒドロキシピバリ
ン酸ネオペンチルグリコールジ（メタ）アクリレート、ジプロピレングリコールジ（メタ
）アクリレート、及びポリテトラメチレングリコールジ（メタ）アクリレートが挙げられ
る。
【０１２２】
前記（メタ）アクリレートのうち、３官能以上の多官能（メタ）アクリレートとしては
、例えば、トリメチロールプロパントリ（メタ）アクリレート、ＥＯ変性トリメチロール
プロパントリ（メタ）アクリレート、ペンタエリスリトールトリ（メタ）アクリレート、
ペンタエリスリトールテトラ（メタ）アクリレート、ジペンタエリスリトールヘキサ（メ
タ）アクリレート、ジトリメチロールプロパンテトラ（メタ）アクリレート、グリセリン
プロポキシトリ（メタ）アクリレート、カウプロラクトン変性トリメチロールプロパント
リ（メタ）アクリレート、ペンタエリスリトールエトキシテトラ（メタ）アクリレート、
及びカプロラクタム変性ジペンタエリスリトールヘキサ（メタ）アクリレートが挙げられ
る。
【０１２３】
これらの中でも、硬化時の塗膜の伸び性が高く、かつ低粘度であるため、インクジェッ
ト記録時の射出安定性が得られやすいという観点から、重合性化合物として、単官能（メ
タ）アクリレートを含むことが好ましい。さらに塗膜の硬さが増すという観点から、単官
能（メタ）アクリレートと２官能（メタ）アクリレートとを併用することがより好ましい
。上記の重合性化合物は、１種単独で用いてもよく、２種以上を併用してもよい。
【０１２４】
さらに、上記単官能（メタ）アクリレートは、芳香環骨格、飽和脂環骨格及び不飽和脂
環骨格からなる群より選択される１種以上の骨格を有することが好ましい。前記重合性化
合物が前記骨格を有する単官能（メタ）アクリレートであることにより、インク組成物の
粘度を低下させ、かつ、上記のエポキシ基含有ポリマーをインク組成物中に効果的に溶解
させることができる。
【０１２５】
芳香環骨格を有する単官能（メタ）アクリレートとして、例えば、フェノキシエチル（
メタ）アクリレート及び２−ヒドロキシ−３−フェノキシプロピル（メタ）アクリレート
が挙げられる。また、飽和脂環骨格を有する単官能（メタ）アクリレートとして、例えば
、イソボルニル（メタ）アクリレート、ｔ−ブチルシクロヘキシル（メタ）アクリレート
及びジシクロペンタニル（メタ）アクリレートが挙げられる。また、不飽和脂環骨格を有
する単官能（メタ）アクリレートとして、例えば、ジシクロペンテニルオキシエチル（メ
タ）アクリレートが挙げられる。なお、上記においては、（メタ）アクリレートを例示し
たが、単なるアクリレートも同様に有用である。
【０１２６】
上記の重合性化合物は、１種単独で用いてもよく、２種以上を併用してもよい。
【０１２７】
重合性化合物の含有量は、カラーインク組成物又はクリアインク組成物の総質量に対し
、２０質量％以上が好ましく、より好ましくは６０〜９０質量％である。含有量が上記範
囲内であると、保存安定性及び硬化性が良好になる。
また、カラーインク組成物及び又はクリアインク組成物に、単官能モノマーと多官能モ
ノマーとを含有することが特に好ましく、単官能モノマーとして、Ｎ−ビニルカプロラク
タム、フェノキシエチル(メタ)アクリレート、イソボルニル(メタ)アクリレート、ジシク
ロペンテニル（メタ）アクリレート、（メタ）アクリル酸２−（２−ビニロキシエトキシ
エチル）エチルの少なくともいずれかを含有することが好ましく、多官能モノマーとして
、トリプロピレングリコールジ（メタ）アクリレート、ジプロピレングリコールジ（メタ
）アクリレート、１，６−ヘキサンジオールジ（メタ）アクリレート、のいずれかを含有
することが好ましい。
【０１２８】
〔色材〕
本実施形態におけるインク組成物は、色材をさらに含んでもよい。色材は、顔料及び／
又は染料のうち少なくとも一方を用いることができる。ここで、上述のとおり、本明細書
におけるカラーインクは、無色透明のクリアインクを除くあらゆる有色のインクを指す。
そのため、本実施形態におけるクリアインク組成物は、カラーインク組成物と異なり、色
材を含まない。
【０１２９】
（顔料）
本実施形態において、色材として顔料を用いることにより、インク組成物の耐光性を向
上させることができる。顔料は、無機顔料及び有機顔料のいずれも使用することができる
。
【０１３０】
無機顔料としては、ファーネスブラック、ランプブラック、アセチレンブラック、チャ
ネルブラック等のカーボンブラック（Ｃ．Ｉ．ピグメントブラック７）類、酸化鉄、酸化
チタンを使用することができる。
【０１３１】
有機顔料としては、不溶性アゾ顔料、縮合アゾ顔料、アゾレーキ、キレートアゾ顔料等
のアゾ顔料、フタロシアニン顔料、ペリレン及びペリノン顔料、アントラキノン顔料、キ
ナクリドン顔料、ジオキサン顔料、チオインジゴ顔料、イソインドリノン顔料、キノフタ
ロン顔料等の多環式顔料、染料キレート（例えば、塩基性染料型キレート、酸性染料型キ
レート等）、染色レーキ（塩基性染料型レーキ、酸性染料型レーキ）、ニトロ顔料、ニト
ロソ顔料、アニリンブラック、昼光蛍光顔料が挙げられる。
【０１３２】
更に詳しくは、ブラックインクとして使用されるカーボンブラックとしては、Ｎｏ．２
３００、Ｎｏ．９００、ＭＣＦ８８、Ｎｏ．３３、Ｎｏ．４０、Ｎｏ．４５、Ｎｏ．５２
、ＭＡ７、ＭＡ８、ＭＡ１００、Ｎｏ．２２００Ｂ等（以上、三菱化学社（Mitsubishi C
hemical Corporation）製商品名）、Ｒａｖｅｎ  ５７５０、Ｒａｖｅｎ  ５２５０、Ｒ
ａｖｅｎ  ５０００、Ｒａｖｅｎ  ３５００、Ｒａｖｅｎ  １２５５、Ｒａｖｅｎ  ７０
０等（以上、コロンビアカーボン（Carbon Columbia）社製商品名）、Ｒｅｇａ１  ４０
０Ｒ、Ｒｅｇａ１  ３３０Ｒ、Ｒｅｇａ１  ６６０Ｒ、Ｍｏｇｕｌ  Ｌ、Ｍｏｎａｒｃｈ
７００、Ｍｏｎａｒｃｈ  ８００、Ｍｏｎａｒｃｈ  ８８０、Ｍｏｎａｒｃｈ  ９００
、Ｍｏｎａｒｃｈ  １０００、Ｍｏｎａｒｃｈ  １１００、Ｍｏｎａｒｃｈ  １３００、
Ｍｏｎａｒｃｈ  １４００等（キャボット社（CABOT JAPAN K．K．）製商品名）、Ｃｏｌ
ｏｒ  Ｂｌａｃｋ  ＦＷ１、Ｃｏｌｏｒ  Ｂｌａｃｋ  ＦＷ２、Ｃｏｌｏｒ  Ｂｌａｃｋ
ＦＷ２Ｖ、Ｃｏｌｏｒ  Ｂｌａｃｋ  ＦＷ１８、Ｃｏｌｏｒ  Ｂｌａｃｋ  ＦＷ２００
、Ｃｏｌｏｒ  Ｂ１ａｃｋ  Ｓ１５０、Ｃｏｌｏｒ  Ｂｌａｃｋ  Ｓ１６０、Ｃｏｌｏｒ
Ｂｌａｃｋ  Ｓ１７０、Ｐｒｉｎｔｅｘ  ３５、Ｐｒｉｎｔｅｘ  Ｕ、Ｐｒｉｎｔｅｘ
Ｖ、Ｐｒｉｎｔｅｘ  １４０Ｕ、Ｓｐｅｃｉａｌ  Ｂｌａｃｋ  ６、Ｓｐｅｃｉａｌ  
Ｂｌａｃｋ  ５、Ｓｐｅｃｉａｌ  Ｂｌａｃｋ  ４Ａ、Ｓｐｅｃｉａｌ  Ｂｌａｃｋ  ４
等（以上、デグッサ（Degussa）社製商品名）が挙げられる。
【０１３３】
ホワイトインクに使用される顔料としては、Ｃ．Ｉ．ピグメントホワイト  ６、１８、
２１が挙げられる。
【０１３４】
イエローインクに使用される顔料としては、Ｃ．Ｉ．ピグメント イエロー  １、２、
３、４、５、６、７、１０、１１、１２、１３、１４、１６、１７、２４、３４、３５、
３７、５３、５５、６５、７３、７４、７５、８１、８３、９３、９４、９５、９７、９
８、９９、１０８、１０９、１１０、１１３、１１４、１１７、１２０、１２４、１２８
、１２９、１３３、１３８、１３９、１４７、１５１、１５３、１５４、１６７、１７２
、１８０が挙げられる。
【０１３５】
マゼンタインクに使用される顔料としては、Ｃ．Ｉ．ピグメント レッド  １、２、３
、４、５、６、７、８、９、１０、１１、１２、１４、１５、１６、１７、１８、１９、
２１、２２、２３、３０、３１、３２、３７、３８、４０、４１、４２、４８（Ｃａ）、
４８（Ｍｎ）、５７（Ｃａ）、５７：１、８８、１１２、１１４、１２２、１２３、１４
４、１４６、１４９、１５０、１６６、１６８、１７０、１７１、１７５、１７６、１７
７、１７８、１７９、１８４、１８５、１８７、２０２、２０９、２１９、２２４、２４
５、及びＣ．Ｉ．ピグメント ヴァイオレット  １９、２３、３２、３３、３６、３８、
４３、５０が挙げられる。
【０１３６】
シアンインクに使用される顔料としては、Ｃ．Ｉ．ピグメント ブルー  １、２、３、
１５、１５：１、１５：２、１５：３、１５：３４、１５：４、１６、１８、２２、２５
、６０、６５、６６、及びＣ．Ｉ．バット ブルー  ４、６０が挙げられる。
【０１３７】
また、マゼンタ、シアン及びイエロー以外の顔料としては、例えば、Ｃ．Ｉ．ピグメン
ト グリーン  ７、１０、及びＣ．Ｉ．ピグメント ブラウン  ３、５、２５、２６、及び
Ｃ．Ｉ．ピグメント オレンジ  １、２、５、７、１３、１４、１５、１６、２４、３４
、３６、３８、４０、４３、６３が挙げられる。
【０１３８】
上記顔料は１種単独で用いてもよく、２種以上を併用してもよい。
【０１３９】
（染料）
本実施形態において、色材として染料を用いることができる。染料としては、特に限定
されることなく、酸性染料、直接染料、反応性染料、及び塩基性染料が使用可能である。
前記染料として、例えば、Ｃ．Ｉ．アシッドイエロー１７，２３，４２，４４，７９，１
４２、Ｃ．Ｉ．アシッドレッド５２，８０，８２，２４９，２５４，２８９、Ｃ．Ｉ．ア
シッドブルー９，４５，２４９、Ｃ．Ｉ．アシッドブラック１，２，２４，９４、Ｃ．Ｉ
．フードブラック１，２、Ｃ．Ｉ．ダイレクトイエロー１，１２，２４，３３，５０，５
５，５８，８６，１３２，１４２，１４４，１７３、Ｃ．Ｉ．ダイレクトレッド１，４，
９，８０，８１，２２５，２２７、Ｃ．Ｉ．ダイレクトブルー１，２，１５，７１，８６
，８７，９８，１６５，１９９，２０２、Ｃ．Ｉ．ダイレクドブラック１９，３８，５１
，７１，１５４，１６８，１７１，１９５、Ｃ．Ｉ．リアクティブレッド１４，３２，５
５，７９，２４９、Ｃ．Ｉ．リアクティブブラック３，４，３５が挙げられる。
【０１４０】
上記染料は１種単独で用いてもよく、２種以上を併用してもよい。
【０１４１】
色材の含有量は、カラーインク組成物の総質量に対して、２〜２５質量％が好ましい。
含有量が２質量％以上である場合、発色性が良好なものとなり、含有量が２５質量％以下
である場合、色材の紫外線吸収が硬化性に与える影響が小さいため硬化性を良好なものと
することができる。つまり、含有量が上記範囲内であると、発色性及び硬化性を共に良好
なものとすることができる。
【０１４２】
〔界面活性剤〕
本実施形態におけるインク組成物は、基材へのハジキを防止することができるため、界
面活性剤をさらに含んでもよい。界面活性剤としては、特に限定されないが、例えば、シ
リコーン系界面活性剤として、ポリエステル変性シリコーンやポリエーテル変性シリコー
ンを用いることができ、ポリエーテル変性ポリジメチルシロキサン又はポリエステル変性
ポリジメチルシロキサンを用いることが特に好ましい。具体例としては、ＢＹＫ−３４７
、ＢＹＫ−３４８、ＢＹＫ−ＵＶ３５００、３５１０、３５３０、３５７０（ビックケミ
ー・ジャパン社（BYK Japan KK）製商品名）を挙げることができる。
【０１４３】
〔重合禁止剤〕
本実施形態におけるインク組成物は、その保存安定性が良好になるため、重合開始剤を
さらに含んでもよい。その光硬化型クリアインク組成物に含まれ得る重合禁止剤としては
、特に限定されないが、例えば、ＩＲＧＡＳＴＡＢ  ＵＶ１０及びＵＶ２２（BASF社製商
品名）、ハイドロキノンモノメチルエーテル（関東化学社（KANTO CHEMICAL CO., INC）
製商品名）等を用いることができる。
【０１４４】
〔その他の添加剤〕
本実施形態におけるインク組成物は、上記に挙げた添加剤以外の添加剤（成分）を含ん
でもよい。このような成分としては、特に制限されないが、例えば従来公知の、重合促進
剤、浸透促進剤、及び湿潤剤（保湿剤）、並びにその他の添加剤があり得る。上記のその
他の添加剤として、例えば従来公知の、顔料分散剤、定着剤、防黴剤、防腐剤、酸化防止
剤、紫外線吸収剤、キレート剤、ｐＨ調整剤、及び増粘剤が挙げられる。
【０１４５】
［被記録媒体］
上記の記録方法を用いて、本実施形態におけるインク組成物を被記録媒体上に吐出する
こと等により、記録物が得られる。この被記録媒体として、例えば、吸収性又は非吸収性
の被記録媒体が挙げられる。上記実施形態の記録方法は、水溶性インク組成物の浸透が困
難な非吸収性被記録媒体から、水溶性インク組成物の浸透が容易な吸収性被記録媒体まで
、様々な吸収性能を持つ被記録媒体に幅広く適用できる。ただし、当該インク組成物を非
吸収性の被記録媒体に適用した場合は、紫外線を照射し硬化させた後に乾燥工程を設ける
こと等が必要となる場合がある。
【０１４６】
吸収性被記録媒体としては、特に限定されないが、例えば、水性インクの浸透性が高い
電子写真用紙などの普通紙、インクジェット用紙（シリカ粒子やアルミナ粒子から構成さ
れたインク吸収層、あるいは、ポリビニルアルコール（ＰＶＡ）やポリビニルピロリドン
（ＰＶＰ）等の親水性ポリマーから構成されたインク吸収層を備えたインクジェット専用
紙）から、水性インクの浸透性が比較的低い一般のオフセット印刷に用いられるアート紙
、コート紙、キャスト紙等が挙げられる。
【０１４７】
非吸収性被記録媒体としては、特に限定されないが、例えば、ポリ塩化ビニル、ポリエ
チレン、ポリプロピレン、ポリエチレンテレフタレート（ＰＥＴ）等のプラスチック類の
フィルムやプレート、鉄、銀、銅、アルミニウム等の金属類のプレート、又はそれら各種
金属を蒸着により製造した金属プレートやプラスチック製のフィルム、ステンレスや真鋳
等の合金のプレート等が挙げられる。
【０１４８】
このように、本実施形態によれば、ＬＥＤタックフリー性、インクの色安定性、及びク
リアインクの透明性に優れた、記録方法及びこれに用いられる光硬化型インクセットを提
供することができる。特に、シングルパス方式における高速他色印刷において、カラーイ
ンク組成物及びクリアインク組成物にそれぞれ含まれる光重合開始剤の種類及び含有量と
、本硬化時の照射エネルギーと、を調整することにより、色安定の優れる印刷物が得られ
る。
【実施例】
【０１４９】
以下、本発明の実施形態を実施例及び比較例によってさらに具体的に説明するが、本実
施形態はこれらの実施例のみに限定されるものではない。
【０１５０】
［使用成分］
下記の実施例及び比較例において使用した成分は、以下の通りである。
【０１５１】
〔顔料分散液〕
顔料としてＩＲＧＡＬＩＴＥ  ＢＬＵＥ  ＧＬＯ（Ｃ．Ｉ．Ｐｉｇｍｅｎｔ  Ｂｌｕｅ
１５：３、BASF社製）を用い、分散剤としてソルスパーズ３６０００（ノベオン社（No
veon Inc．）製商品名）（顔料分散液に対して１質量％）を用いた。そして、分散媒（Ｔ
ＰＧＤＡ）中に顔料を分散させて、顔料濃度１５質量％の顔料分散液を作製した。
【０１５２】
〔光重合開始剤〕
・ＫＡＹＡＣＵＲＥ  ＤＥＴＸ−Ｓ（チオキサントン型、日本化薬社製商品名、表１及
び表２では「ＤＥＴＸ−Ｓ」と略記した。）
・ＩＲＧＡＣＵＲＥ  ３６９（１，３−αアミノアルキルフェノン型、BASF社製商品名
、表１及び表２では「３６９」と略記した。）
・ＩＲＧＡＣＵＲＥ  ８１９（アシルフォスフィンオキサイド型、BASF社製商品名、表
１及び表２では「８１９」と略記した。）
・ＤＡＲＯＣＵＲＥ  ＴＰＯ（アシルフォスフィンオキサイド型、BASF社製商品名、表
１及び表２では「ＴＰＯ」と略記した。）
【０１５３】
〔重合性化合物〕
・トリプロピレングリコールジアクリレート（Ｖ＃３１０ＨＰ（商品名）、大阪有機化
学工業社（OSAKA ORGANIC CHEMICAL INDUSTRY LTD.）製、表１及び表２では「ＴＰＧＤＡ
」と略記した。）
・Ｎ−ビニルカプロラクタム（ビニルカプロラクタム（商品名）、BASF社製、表１及び
表２では「ＮＶＣ」と略記した。）
【０１５４】
〔重合禁止剤〕
・Ｉｒｇａｓｔａｂ  ＵＶ２２（BASF社製商品名、表１及び表２では「ＵＶ２２」と略
記した。）
【０１５５】
〔界面活性剤〕
・シリコーン系表面調整剤  ＢＹＫ−ＵＶ３５００（BYK社製商品名、表１及び表２で
は「ＵＶ３５００」と略記した。）
【０１５６】
［光硬化型シアンインク組成物の調製］
下記表１に記載の成分を、表１に記載の組成（単位：質量％）となるように添加し、こ
れを高速水冷式撹拌機により撹拌することにより、光硬化型シアンインク組成物（以下、
単に「シアン」ともいう。）を調製した。
【０１５７】
【表１】
2016144943.tif 000002
【０１５８】
［光硬化型クリアインク組成物の調製］
下記表２記載の成分を、表２に記載の組成（単位：質量％）となるように添加し、これ
を高速水冷式撹拌機により撹拌することにより、光硬化型クリアインク組成物（以下、単
に「クリア」ともいう。）を調製した。
【０１５９】
【表２】
2016144943.tif 000003
【０１６０】
［実施例１〜６、比較例１〜６］
光硬化型インクセットによる評価１を行った。評価項目は下記のとおりである。結果を
下記表３及び表４に示す。
【０１６１】
〔１．色安定性に関する画質評価〕
図２に示されるインクジェットプリンター（インクジェットプリンター１）を用いて評
価を行った。まず、インク吐出重量１５ｎｇ、解像度７２０×７２０ｄｐｉの条件で、１
インチ×１インチのシアン色のベタパターンを印刷した。次に、第１の仮硬化用照射部４
２ｅのＬＥＤ  Ｆｉｒｅｆｌｙ（Phoseon社製、ピーク波長３９５ｎｍ、照射強度１００
ｍＷ／ｃｍ2）で、照射エネルギー１０ｍＪ／ｃｍ2の紫外線を照射し、仮硬化を行った。
続いて、インク吐出重量１５ｎｇ、解像度７２０×７２０ｄｐｉの条件で、１インチ×
２インチのクリアのベタパターンを上塗りした。その際、シアン色のベタパターンとクリ
アのベタパターンとの境界部におけるブリードの発生の有無を観察することにより本評価
を行うため、シアン色のベタパターン及びクリアのベタパターンを中央で合わせた。次に
、第２の仮硬化用照射部４２ｆのＬＥＤ  Ｆｉｒｅｆｌｙ（Phoseon社製商品名、ピーク
波長３９５ｎｍ、照射強度１００ｍＷ／ｃｍ2）で、照射エネルギー１０ｍＪ／ｃｍ2の紫
外線を照射し、仮硬化を行った。
そして、メタルハライドランプ（本体照射装置名：ＵＶＡＰＲＩＮＴ  ３００ＨＰＬＫ
、Honle社製）を用いて所定の積算エネルギー（本硬化時の照射エネルギー）になるよう
インクに、本硬化用光源から光照射して、光硬化型インクを硬化させることで、被記録媒
体（＃１２５−Ｅ２０（東レ社製商品名））上に硬化膜（画像）を形成したテストパター
ンを得た。なお、照射エネルギーの値は、紫外線照度計ＵＭ−１０、受光部ＵＭ−４００
（コニカミノルタ・センシング社（KONICA MINOLTA SENSING, INC.）製商品名）を用いて
測定した。
【０１６２】
この硬化膜のＬ*、ａ*、ｂ*を測定し、１週間後の色相を基準とした時の色差（ΔＥ）
について、硬化膜形成後からの経時変化をプロットし、ΔＥが２未満となるまでの時間を
導出した。なお、テストパターンの作製は図１及び図２に記載された印刷装置を用いた。
【０１６３】
評価基準は下記のとおりである。評価基準のうち１、２、及び３が実用上許容される基
準である。
３：１時間未満、
２：１時間以上２時間未満、
１：２時間以上２４時間未満、
０：２４時間以上。
【０１６４】
〔２．滲みに関する画質評価〕
上記「１．色安定性に関する画質評価」と同様の方法により、テストパターンを得た。
評価は、上記のテストパターンを目視することにより行った。評価基準は下記のとおり
である。
Ａ：シアン色のベタパターンとクリアのベタパターンとの境界部に滲みが無かった。
Ｂ：シアン色のベタパターンとクリアのベタパターンとの境界部に滲みが有った。
【０１６５】
【表３】
2016144943.tif 000004
【０１６６】
【表４】
2016144943.tif 000005
【０１６７】
上記表３及び表４より、シアンにクリアを重ねたテストパターンの画像において、色安
定性に劣るもの、又は滲みがあるものが見られた。そこで、光硬化型インクセットの記録
方法と画質との間の関係をより明確に把握するため、次に、シアンとクリアを重ねない別
々のテストパターンの画像で評価（インクセットによる評価２）を行った。
【０１６８】
［実施例７〜１２、比較例７〜１２］
インクセットによる評価２を行った。評価項目は下記のとおりである。結果を下記表５
及び表６に示す。
【０１６９】
ここで、下記のＬＥＤタックフリー性は、ＬＥＤを用いて行った仮硬化（ピニング）後
のタックフリー性の評価である。一方、表に記載した積算エネルギーは、メタルハライド
ランプを用いて行った本硬化の際に光照射したエネルギーの総量であってＬＥＤを用いて
行った仮硬化の際の光照射（第１、第２）は含まない。なお、本硬化で使用した照射装置
はHonle社製のＵＶＡＰＲＩＮＴ  ３００ＨＰＬＫ（商品名）である。
【０１７０】
〔シアンインク、クリアインクに共通の評価項目〕
（１．ＬＥＤタックフリー性）
ルミラー＃１２５−Ｅ２０（東レ社製商品名、ＰＥＴフィルム）に膜厚１０μｍとなる
ようにバーコーターで光硬化型インクを塗布した。次いで、波長３９５ｎｍにピークを有
するＬＥＤ「Ｆｉｒｅｆｌｙ（Phoseon社製商品名）」・照度７０ｍＷ／ｃｍ2の紫外線を
、塗布したインクに所定の時間、照射した。照射後、塗膜の表面を綿棒で擦り、擦過痕が
つかなくなるまでの照射時間を測定した。
評価基準は下記のとおりである。
２：０秒以上３０秒未満、
１：３０秒以上６０秒未満、
０：６０秒以上。
【０１７１】
（２．色安定性）
図２に示されるインクジェットプリンターを用いて評価を行った。まず、インク吐出重
量１５ｎｇ、解像度７２０×７２０ｄｐｉの条件で、１インチ×１インチのシアン色のベ
タパターンを印刷した。次に、第１の仮硬化用照射部４２ｅのＬＥＤ  Ｆｉｒｅｆｌｙ（
Phoseon社製）で、照射エネルギー１０ｍＪ／ｃｍ2の紫外線を照射し、仮硬化を行った。
そして、メタルハライドランプ（本体照射装置名：ＵＶＡＰＲＩＮＴ  ３００ＨＰＬＫ
Honle社製）を用いて所定の積算エネルギー（本硬化時の照射エネルギー）になるようイ
ンクに、本硬化用光源から光照射して、光硬化型インクを硬化させることで、被記録媒体
（＃１２５−Ｅ２０（東レ社製商品名））上に硬化膜（画像）を形成したテストパターン
を得た。硬化膜のＬ*、ａ*、ｂ*を測定し、１週間後の色相を基準とした時の色差（ΔＥ
）について、硬化膜形成後からの経時変化をプロットし、ΔＥが２未満となるまでの時間
を導出した。
評価基準は下記のとおりである。評価基準のうち１、２及び３が実用上許容される基準
である。
３：１時間未満、
２：１時間以上２時間未満、
１：２時間以上２４時間未満、
０：２４時間以上。
【０１７２】
（３．滲みに関する画質評価）
図２に示されるインクジェットプリンターを用いて評価を行った。まず、インク吐出重
量１５ｎｇ、解像度７２０×７２０ｄｐｉの条件で、１インチ×１インチのシアン色のベ
タパターンを印刷した。次に、第１の仮硬化用照射部４２ｅのＬＥＤ  Ｆｉｒｅｆｌｙ（
Phoseon社製）で、照射エネルギー１０ｍＪ／ｃｍ2の紫外線を照射し、仮硬化を行った。
続いて、インク吐出重量１５ｎｇ、解像度７２０×７２０ｄｐｉの条件で、１インチ×
２インチのクリアのベタパターンを上塗りした。その際、シアン色のベタパターンとクリ
アのベタパターンとの境界部におけるブリードの発生の有無を観察することにより本評価
を行うため、シアン色のベタパターン及びクリアのベタパターンを中央で合わせた。次に
、第２の仮硬化用照射部４２ｆのＬＥＤ  Ｆｉｒｅｆｌｙ（Phoseon社製商品名）で、照
射エネルギー１０ｍＪ／ｃｍ2の紫外線を照射し、仮硬化を行った。
そして、メタルハライドランプ（本体照射装置名：ＵＶＡＰＲＩＮＴ  ３００ＨＰＬＫ
、Honle社製）を用いて所定の積算エネルギー（本硬化時の照射エネルギー）になるよう
インクに、本硬化用光源から光照射して、光硬化型インクを硬化させることで、被記録媒
体（＃１２５−Ｅ２０（東レ社製商品名））上に硬化膜（画像）を形成したテストパター
ンを得た。なお、照射エネルギーの値は、紫外線照度計ＵＭ−１０、受光部ＵＭ−４００
（コニカミノルタ・センシング社（KONICA MINOLTA SENSING, INC.）製商品名）を用いて
測定した。
評価は、上記したテストパターンを目視することにより行った。評価基準は下記のとお
りである。
Ａ：シアン色のベタパターンとクリアのベタパターンとの境界部に滲みが無かった。
Ｂ：シアン色のベタパターンとクリアのベタパターンとの境界部に滲みが有った。
【０１７３】
〔クリアインクの評価項目〕（４．クリアインクの透明性）
図２に示されるインクジェットプリンターを用いて評価を行った。まず、インク吐出重
量１５ｎｇ、解像度７２０ｄｐｉ×７２０ｄｐｉの条件で、クリアインクを用いて１イン
チ×１インチの領域にベタ印刷した。次に、第２の仮硬化用照射部４２ｆのＬＥＤ  Ｆｉ
ｒｅｆｌｙ（Phoseon社製商品名）で、照射エネルギー１０ｍＪ／ｃｍ2の紫外線を照射し
、仮硬化を行った。そして、メタルハライドランプ（本体照射装置名：ＵＶＡＰＲＩＮＴ
３００ＨＰＬＫ、Honle社製）を用いて所定の積算エネルギー（本硬化時の照射エネル
ギー）になるよう、本硬化用光源から光を照射して光硬化型インクを硬化させた。これに
より、被記録媒体（＃１２５−Ｅ２０〔商品名〕、東レ社製）上に硬化膜（画像）が形成
されたテストパターンを得た。硬化膜とサブストレートを測色し、それらの間の色差（Δ
Ｅ）を算出した。
評価基準は下記のとおりである。評価基準のうち１、２及び３が実用上許容される基準
である。
３：２未満、
２：２以上３未満、
１：３以上４未満、
０：４以上。
【０１７４】
【表５】
2016144943.tif 000006
【０１７５】
【表６】
2016144943.tif 000007
【０１７６】
上記表５及び表６より、シアンインク及びクリアインクをそれぞれ、被記録媒体上の異
なる箇所に塗布して硬化させたテストパターンの画像において、シアン画像に色安定性の
劣るものや滲みのあるものが見られた。クリア画像については、色安定性こそ全ての実施
例及び比較例で問題なかったものの、透明性が劣るもの、即ち初期の着色があるものがあ
ることが新たに分かった。
【０１７７】
上記表５及び表６の結果より、シアンインク及びクリアインクをそれぞれ別個にタック
フリー性評価してみると、シアンインクの滲みと各インクのタックフリー性評価結果との
間に、相関性のあることが分かった。なお、比較例８、比較例１１については後述でも触
れる。
【０１７８】
ここで、インクをセットで用いる意義を説明する。上記のとおり、テストパターンの作
製は図２に記載された印刷装置を用いたが、図２中、本硬化用照射部４４による照射エネ
ルギーが積算エネルギーである。そうすると、この積算エネルギーは、カラーインクとク
リアインクとの間で共通になる。カラーインク及びクリアインクの積算エネルギーを各別
にするためには、インク色ごとに本硬化用照射部４４が必要となる。しかし、本硬化用照
射部４４をそのように設けた場合、煩雑になると共に記録方法の工程が複雑になるので、
本硬化用照射部４４により、カラーインクとクリアインクとを一度に本硬化するのが好ま
しい。そこで、本硬化を一度で行うことができるようにするため、カラーインク及びクリ
アインクはセットとして用いることが好ましい。この場合、共通の積算エネルギーで全て
の評価が０以外になるように各インク組成と積算エネルギーを選択する必要がある。
【０１７９】
なお、図２中の第１の仮硬化用照射部４２ｅ及び第２の仮硬化用照射部４２ｆの照射エ
ネルギーは積算エネルギーに含まれない。本硬化用照射部４４（メタルハライドランプ）
と第１の仮硬化用照射部４２ｅ及び第２の仮硬化用照射部４２ｆ（ＬＥＤ）とは互いに波
長が異なるが、メタルハライドランプの積算エネルギーが色安定性や透明性に影響する。
一方、第１の仮硬化用照射部４２ｅ及び第２の仮硬化用照射部４２ｆはインクごとに滲み
等を考慮して照射させればよい。記録媒体の搬送速度において、充分なエネルギー量で第
１の仮硬化用照射部４２ｅ及び第２の仮硬化用照射部４２ｆにより光を照射する場合は、
インク組成物の硬化性が必要になる。その目安としてタックフリー評価を行った。
【０１８０】
［参考例１〜２３］
次に、参考として、本発明の記録方法に用いるインクセットを構成するシアンインク及
びクリアインクとして、どのような条件のものが好適であるかを検討するため、上記の実
施例及び比較例で用いたインク組成物、及びさらに新たに調製したインク組成物を用いて
、インクの個別評価（評価３）を行った。評価項目は下記のとおりである。結果を下記表
７、表８、及び表９に示す（表８中の「−」は、評価を行わなかったことを示す。）。な
お、インク組成物セットで試験を行わずに各インク組成物単独で試験を行った点以外は、
前述の実施例７〜１２及び比較例７〜１２と同じ手順でテストパターンの作成、評価を行
った。
【０１８１】
ここで、下記のＬＥＤタックフリー性はＬＥＤによる仮硬化（ピニング）性の評価であ
る。一方、表に記載した積算エネルギーはメタルハライドランプによる本硬化のものであ
ってＬＥＤによるピニング（仮硬化）を含めていない。なお、本硬化で使用した照射装置
はHonle社製のＵＶＡＰＲＩＮＴ  ３００ＨＰＬＫ（商品名）である。
【０１８２】
〔１．ＬＥＤタックフリー性〕
上記の実施例７〜１２及び比較例７〜１２で行ったＬＥＤタックフリー性評価と同様に
して、本評価を行った。
評価基準は下記のとおりである。
２：０秒以上３０秒未満、
１：３０秒以上６０秒未満、
０：６０秒以上。
【０１８３】
〔２．色安定性〕
上記の実施例７〜１２及び比較例７〜１２で行った色安定性評価と同様にして、本評価
を行った。
評価基準は下記のとおりである。評価基準のうち１、２及び３が実用上許容される基準
である。
３：１時間未満、
２：１時間以上２時間未満、
１：２時間以上２４時間未満、
０：２４時間以上。
【０１８４】
〔３．クリアインクの透明性〕
上記の実施例７〜１２及び比較例７〜１２で行ったクリアインクの透明性評価と同様に
して、本評価を行った。
評価基準は下記のとおりである。評価基準のうち１、２及び３が実用上許容される基準
である。
３：２未満、
２：２以上３未満、
１：３以上４未満、
０：４以上。
【０１８５】
【表７】
2016144943.tif 000008
【０１８６】
【表８】
2016144943.tif 000009
【０１８７】
【表９】
2016144943.tif 000010
【０１８８】
上記表７、表８、及び表９より、次のことが分かった。参考例９より、チオキサントン
系光重合開始剤及び１，３−αアミノアルキルフェノン系光重合開始剤のいずれも含有し
ない場合、タックフリー性に劣ることが分かった。また、参考例２３より、アシルフォス
フィンオキサイド系光重合開始剤の含有量が４質量％と少ない場合、タックフリー性に劣
ることが分かった（なお、含有量が６質量％である参考例２０のタックフリー性は良好で
ある。）。
【０１８９】
参考例１０より、アシルフォスフィンオキサイド系光重合開始剤をクリアインクで許容
できる最大量（１２質量％）まで入れても、シアン顔料が吸収波長を有するため、クリア
インクの場合と異なりタックフリー性は不十分となることがわかった。アシルフォスフィ
ンオキサイド系光重合開始剤の含有量を５質量％に低減した参考例９と比較すると、その
硬化性の改善効果は見られなかった。また、参考例１１より、ＤＥＴＸ−Ｓ（チオキサン
トン系光重合開始剤）が所定量含有されることでタックフリー性を確保できることがわか
った。チオキサントン系光重合開始剤は、アシルフォスフィンオキサイド系光重合開始剤
よりも短波長側での吸光量が大きく、顔料の吸収波長との重なりはアシルフォスフィンオ
キサイド系光重合開始剤よりも少ないので、タックフリー状態を確保できることがわかっ
た。また、参考例１２より、シアンインクがアシルフォスフィンオキサイド系光重合開始
剤を含有しない場合、硬化性に劣るとともに、チオキサントン系光重合開始剤のみでは硬
化性を良好にすることが困難なことも分かった。また、参考例１３より、１，３−αアミ
ノアルキルフェノン系光重合開始剤もチオキサントン系光重合開始剤と同じ結果を生じさ
せることが分かった。
【０１９０】
さらに、下記のことも確認されたか、又は予想される。シアンインクのアシルフォスフ
ィンオキサイド系光重合開始剤の含有量は２〜１０質量％の範囲であれば好ましいといえ
ることを確認した。具体的には、この範囲内にある参考例において各評価結果が良好であ
った。一方、参考例１２より、上記含有量が２質量％未満であるとタックフリー性が劣る
ことが予想される。上記含有量の上限については、参考例１１より、１０質量％まで添加
可能であることが確認された。なお、上記含有量が１０質量％を上回ると、クリアインク
の透明性評価の結果から黄変する可能性が予想されるが、シアンインクはクリアインクと
異なり着色（黄変）が目立たないため、１０質量％を上回る含有量が実用上許容される範
囲であるかどうかは不明である。ただし、上記含有量が１０質量％であっても、参考例１
０の結果より、光重合開始剤がアシルフォスフィンオキサイド系のみでは硬化性に劣る。
そのため、上記含有量が１１質量％であっても実用上許容されない可能性が高く、さらに
アシルフォスフィンオキサイド系光重合開始剤の含有量をさらに増やすと黄変の恐れが高
まるため、１０質量％を上回る含有量では試験しなかった。
【０１９１】
以上説明してきた実施例、比較例、及び参考例の結果より、シアンインクの色安定性評
価結果とクリアインクの透明性評価結果とは独立のものであって相互作用を及ぼすもので
はないことが分かる。したがって、上記の実施例や比較例に限らず、所定範囲内の積算エ
ネルギー量であれば、シアンに関する参考例１〜１４とクリアに関する参考例１５〜２３
とを適宜組み合わせて所望のインクセットを作製することができる。
【０１９２】
[実施例１２〜２０、比較例１３〜１９]
インクセットによる評価４を行った。インク組成物、評価項目は下記の通りである。結
果を下記表１０、１１に示す。
〔インク組成物〕
シアンインク組成物１１、シアンインク組成物１２以外のインク組成物については前述
のものと同じインク組成物であり、新たにシアンインク組成物１１、シアンインク組成物
１２を作製した。
・シアンインク組成物１１：シアンインク組成物１において、ＤＥＴＸ−Ｓを３質量％
を用いる代わりに、イソプロピルチオキサントン（日本化薬社製、２−イソプロピルチオ
キサントン，４−イソプロピルチオキサントン混合品）を３％用いたこと以外は同様にし
てシアンインク組成１１を作製した。
・シアンインク組成物１２：シアンインク組成物１において、ＤＥＴＸ−Ｓを３質量％
を用いる代わりに４質量％用い、トリプロピレングリコールジアクリレートを５５．９質
量％用いる代わりに５４．９質量％用いたこと以外は同様にしてシアンインク組成物１２
を作成した。
【０１９３】
〔１．色安定性に関する画質評価〕
前述の評価１の色安定性に関する画質評価と同様の方法で評価を行った。
〔２．滲みに関する画質評価〕
前述の評価１の滲みに関する画質評価と同様の方法で評価を行った。
〔３．密着性に関する画質評価〕
前述の評価１の色安定性に関する画質評価と同様の方法により、テストパターンを得た
。
得られたテストパターンのシアンインクによるベタパターンとクリアインクによるベタ
パターンが重なって形成されている箇所について下記方法で密着性評価をおこなった。
ＪＩＳ  Ｋ５６００−５−６（塗料一般試験法−第５部：塗膜の機械的性質−第６節：
付着性（クロスカット法））に準じて、フィルムと硬化膜との密着性の評価を行った。な
お、評価基準の分類については、以下のとおりである。
Ａ：カットの縁が完全に滑らかで、どの格子の目にも剥がれがない。
Ｂ：カットの交差点における塗膜の小さな剥がれが認められる。
Ｃ：塗膜がカットの縁に沿って、および／または交差点において剥がれている。
Ｄ：塗膜がカットの縁に沿って、部分的または全面的に大剥がれを生じており、およ
び／または目のいろいろな部分が、部分的または全面的に剥がれている。
【０１９４】
〔実施例１７について〕
実施例１７については、上記の各画質評価においてテストパターンを作成する際に、イ
ンクジェットプリンター１の第１の仮硬化用照射部４２ｅ及び第２の仮硬化用照射部４２
ｆをＯＦＦにして、シアンインクによるベタパターン及びクリアインクによるベタパター
ンの仮硬化を行わずに、本硬化用光源による本硬化を行った。
【０１９５】
〔比較例２０について〕
比較例２０は、インクジェットプリンター１において、搬送方向上流側のシアンインク
ヘッドにクリアインクを充填し、下流側のクリアインクヘッドにシアンインクを充填し、
最初にクリアインクを被記録媒体に吐出しクリアパターンを形成しクリアパターンの一部
の上へシアンパターンを形成したこと以外は、実施例１３と同様の構成としたものである
。
【０１９６】
【表１０】
2016144943.tif 000011
【０１９７】
【表１１】
2016144943.tif 000012
【０１９８】
上記表１０、１１から、全実施例は色安定性に関する画質評価、密着性に関する画質評
価が優れていた。また、シアンインク組成物及びクリアインク組成物の仮硬化を行わなか
った実施例１７は、滲みに関する画質評価は評価Ｂであったが、色安定性に関する画質評
価、密着性に関する画質評価は、仮硬化を行った実施例と同等の評価であった。なお、実
施例１７について、前述の評価２の、４．クリアインクの透明性評価と同じ方法でテスト
パターンを作成し、クリアインクの透明性評価を行った所、評価は１であった。一方、比
較例は何れも、密着性に関する画質評価が劣っていた。なお、比較例１８は前述の比較例
８と、比較例１９は前述の比較例１１と同じ構成としたものであるが、密着性に関する画
質評価が劣っていた。比較例２０は密着性が劣っていた。
【０１９９】
[実施例２１〜２９、比較例２１〜２８]
インクセットによる評価５を行った。インク組成物、評価項目は下記の通りである。内
容と結果を下記表１２〜１４に示す。
【０２００】
[インク組成物]
組成を表１２、表１３に記載のものに変えたこと以外は前述の評価に用いたインク組成
物と同様の手順で、シアンインク組成物（組成１３〜１７）、クリアインク組成物（組成
６〜１０）を調製した。
【０２０１】
[使用成分]
・アクリル酸２−（２−ビニロキシエトキシエチル）エチル（日本触媒社製、表中では
ＶＥＥＡと記載）
・フェノキシエチルアクリレート（大阪有機化学社製、表中ではＰＥＡと記載）
・ジシクロペンテニルアクリレート（ＦＡ―５１１ＡＳ、日立化成工業社製、表中では
ＦＡ５１１と記載）
【０２０２】
[画質評価方法]
前述の評価と同様の方法で各画質評価をおこなった。
【０２０３】
[記録方法]
評価５の実施例２１〜２７、比較例２１〜２６は、前述の評価１で用いた図２のインク
ジェットプリンター（インクジェットプリンター１）において本硬化用照射部４４を、Ｌ
ＥＤ（ピーク波長３９５ｎｍ、照射強度１０００ｍＷ／ｃｍ2）に置き換えたもの（イン
クジェットプリンター２）を用い、下記に記載したこと以外は評価１と同様にして画質評
価用パターンの作成を行った。一方、実施例２８〜２９、比較例２７，２８は、図４に示
すシリアルプリンターであるインクジェットプリンター３を用いて画質評価用パターンの
作成を行った。
【０２０４】
インクジェットプリンター３はヘッドや照射部を含むキャリッジの周辺や被記録媒体搬
送機構に関して図４の構成を備えており、これら以外のプリンター全体の構成はインクジ
ェットプリンター１と同様である。
図４において、６はキャリッジであり、８はシアンインクヘッドを含む各色インクヘッ
ドであり、１０はクリアインクヘッドであり、１１は照射部であり、５はガイドレールで
あり、２はプラテンであり、４は搬送ローラーであり、Ａ、Ｂは、主走査方向であり、Ｘ
は副走査方向である。キャリッジの主走査方向（Ａ方向あるいはＢ方向のいずれか）への
主走査によってインクヘッドからインクの記録媒体（被記録媒体）へインクが吐出され、
かつ、２個の照射部１１のうちの主走査方向におけるインクヘッドよりも後方側の照射部
から被記録媒体に付着したインクに照射が行なわれる。主走査と副走査（被記録媒体の搬
送）とが交互に行なわれ、主走査のたびに主走査方向はＡ方向かＢ方向に交互に切り替わ
る。
【０２０５】
各色インクヘッド８とクリアインクヘッド１０のそれぞれにおいて、1つのインクの吐
出に用いるノズル列の副走査方向の長さ（距離Ｈ）は同じ長さである。１回の副走査方向
の距離（距離Ｓ）が距離Ｈと同じ場合は、１つのインクについて１回の主走査（パス）で
記録が行なわれるシリアル１パス記録方法が行なわれ、距離Ｓが距離Ｈより短い場合は、
１つのインクについて２回以上の主走査（パス）で記録が行なわれるシリアルマルチパス
記録方法が行なわれる。シリアルマルチパス記録方法が行なわれる場合、距離Ｓが短いほ
どパス数を多くさせ、パス数は２以上とすることができる。シリアルマルチパス記録方法
が行なわれる場合、１パス目に被記録媒体に吐出されたインクには、１パス目において１
個の照射部１１から１回の照射が行なわれた後、２パス目以降のパスにおいてさらに１パ
スにつき２個の照射部１１から２回の照射が行なわれる。それぞれの照射部１１は、ＬＥ
Ｄ（ピーク波長３９５ｎｍ、照射強度１０００ｍＷ／ｃｍ2）を用い、照射部１１のうち
各色インクヘッド８あるいはクリアインクヘッド１０と主走査方向に並ぶ部分（副走査方
向の位置が一致する部分）のみからＵＶを発光させ被記録媒体を照射可能とした。インク
ジェットプリンター３の詳細は例えば特開２００６−２８９７２２を参照することができ
る。
【０２０６】
・実施例２１〜２５、比較例２１〜２４：評価１と同様、ラインプリンターによりプリン
トヘッドに対して被記録媒体が１回のみ走査（パス）される記録方式である（ライン１パ
ス）。シアンパターンは、第1仮硬化用照射部４４ｅによる第1仮硬化（照射エネルギー１
０ｍＪ／ｃｍ2）と、その後の第２の仮硬化用照射部４４ｆによる第２仮硬化（照射エネ
ルギー１０ｍＪ／ｃｍ2）とさらにその後の本硬化用照射部による本硬化（照射エネルギ
ー２００ｍＪ／ｃｍ2）とにより合計２２０ｍＪ／ｃｍ2の照射をうけインクが硬化して作
成された。クリアパターンは、第２の仮硬化用照射部４４ｆによる第２仮硬化（照射エネ
ルギー１０ｍＪ／ｃｍ2）とその後の本硬化用照射部による本硬化（照射エネルギー２０
０ｍＪ／ｃｍ2）とにより合計２１０ｍＪ／ｃｍ2の照射をうけインクが硬化して作成され
た。各仮硬化用照射部及び本硬化用照射部の照射エネルギーは、各照射部部から被記録媒
体に照射される照射継続時間を調整することによりおこなった。
【０２０７】
・実施例２６、２７、比較例２５、２６：本硬化の照射エネルギーを表中のものに変えた
以外は実施例２１と同様にして画質評価用パターンを作成した。
【０２０８】
・実施例２８：シリアルプリンター（インクジェットプリンター３）を用い、インクヘッ
ドのうち被記録媒体の副走査方向の上流方向に配置されるシアンインクヘッドによる２パ
スによってシアンパターンの形成が完了し、シアンパターン中に、１パス目の走査により
被記録媒体に付着されたドットと２パス目の走査により被記録媒体に付着されたドットが
存在する。続いて、プリントヘッドのうち被記録媒体の副走査方向の下流方向に配置され
るクリアインクヘッドによる２パスによってシアンパターンの上の一部に重ねてクリアパ
ターンを形成する。クリアパターン中に、１パス目の走査により被記録媒体に付着された
ドットと２パス目の走査により被記録媒体に付着されたドットが存在する。照射部１１に
よる１回の照射の照射エネルギーが１００ｍＪ／ｃｍ2となるよう１回の主走査における
照射継続時間を調整した。
シアンパターンには、（Ａ）シアンインクヘッドの１パス目に被記録媒体に付着され、
ドットが付着されたパスにおいて１個の照射部１１により１回照射され、その後のシアン
ヘッドの２パス目、クリアヘッドの２パスによる３パスでそれぞれ２個の照射部１１によ
り６回照射され、合計１００×７＝７００ｍＪ／ｃｍ2照射されたシアンドットと、（Ｂ
）シアンヘッドの２パス目に付着され、ドットが付着されたパスにおいて１個の照射部１
１により１回照射され、その後、クリアヘッドの２パスによりそれぞれ２個の照射部１１
により４回照射され、合計１００×５＝５００ｍＪ／ｃｍ2照射されたシアンドットと、
が存在する。また、クリアパターンには、（Ａ）クリアインクヘッドの１パス目に被記録
媒体に付着され、ドットが付着されたパスにおいて照射部１１により１回照射され、その
後のクリアヘッドの２パス目で照射部１１により２回照射され、合計１００×３＝３００
ｍＪ／ｃｍ2照射されたクリアドットと、（Ｂ）クリアインクヘッドの２パス目に付着さ
れ、ドットが付着されたパスにおいて照射部１１により１回照射され、１００×１＝１０
０ｍＪ／ｃｍ2照射されたシアンドットと、が存在する。
【０２０９】
・実施例２９：シリアルプリンター（インクジェットプリンター３）の各照射部による被
記録媒体に対する１回の照射のエネルギーを、２００ｍＪ／ｃｍ2となるよう１回の主走
査における照射継続時間を調整した。インクヘッドのうち被記録媒体の副走査方向の上流
方向に配置されるシアンインクヘッドによる１パスによってシアンパターンの形成が完了
し、シアンパターン中に、１パスの走査により被記録媒体に付着されたドットが存在する
。続いて、プリントヘッドのうち被記録媒体の副走査方向の下流方向に配置されるクリア
インクヘッドによる１パスによってシアンパターンの上の一部に重ねてクリアパターンを
形成する。クリアパターン中に、１パスの走査により被記録媒体に付着されたドットが存
在する。シアンドットの照射エネルギーは２００＋２００ｍＪ／ｃｍ2であり、クリアド
ットの照射エネルギーは２００ｍＪ／ｃｍ2である。
【０２１０】
・比較例２７：シリアルプリンター（インクジェットプリンター３）の各照射部による被
記録媒体に対する１回の照射のエネルギーを、５０ｍＪ／ｃｍ2となるよう１回の主走査
における照射継続時間を調整した。インクヘッドのうち被記録媒体の副走査方向の上流方
向に配置されるシアンインクヘッドによる２パスによってシアンパターンの形成が完了し
、シアンパターン中に、１パス目の走査により被記録媒体に付着されたドットと２パス目
の走査により被記録媒体に付着されたドットが存在する。続いて、プリントヘッドのうち
被記録媒体の副走査方向の下流方向に配置されるクリアインクヘッドによる１パスによっ
てシアンパターンの上の一部に重ねてクリアパターンを形成する。クリアパターン中に１
パス目の走査により被記録媒体に付着されたドットと２パス目の走査により被記録媒体に
付着されたドットが存在する。シアンパターン中には照射エネルギーが５０×１＋５０×
４ｍＪ／ｃｍ2のシアンドットと５０×３＋５０×４ｍＪ／ｃｍ2のシアンドットとが存在
し、クリアパターン中には照射エネルギーが５０×１ｍＪ／ｃｍ2のシアンドットと５０
×３ｍＪ／ｃｍ2のシアンドットとが存在する。
【０２１１】
・比較例２８：シリアルプリンター（インクジェットプリンター３）の各照射部による被
記録媒体に対する１回の照射のエネルギーを、１５０ｍＪ／ｃｍ2となるよう１回の主走
査における照射継続時間を調整した。インクヘッドのうち被記録媒体の副走査方向の上流
方向に配置されるシアンインクヘッドによる２パスによってシアンパターンの形成が完了
し、シアンパターン中に、１パス目の走査により被記録媒体に付着されたドットと２パス
目の走査により被記録媒体に付着されたドットが存在する。続いて、プリントヘッドのう
ち被記録媒体の副走査方向の下流方向に配置されるクリアインクヘッドによる１パスによ
ってシアンパターンの上の一部に重ねてクリアパターンを形成する。クリアパターン中に
１パス目の走査により被記録媒体に付着されたドットと２パス目の走査により被記録媒体
に付着されたドットが存在する。シアンパターン中には照射エネルギーが１５０×１＋１
５０×４ｍＪ／ｃｍ2のシアンドットと１５０×３＋１５０×４ｍＪ／ｃｍ2のシアンドッ
トとが存在し、クリアパターン中には照射エネルギーが１５０×１ｍＪ／ｃｍ2のシアン
ドットと１５０×３ｍＪ／ｃｍ2のシアンドットとが存在する。
【０２１２】
【表１２】
2016144943.tif 000013
【０２１３】
【表１３】
2016144943.tif 000014
【０２１４】
【表１４】
2016144943.tif 000015
【０２１５】
上記表１３、１４から、全実施例は、各画質評価結果が優れていた、一方、比較例は、
各画質評価の少なくともいずれかが劣っていた。このことから、アシルフォスフィンオキ
サイド系光重合開始剤と、０．５〜４質量％のチオキサントン系光重合開始剤及び／又は
αアミノアルキルフェノン系光重合開始剤のうち少なくともいずれかとを含むシアンイン
ク組成物と、５〜１２質量％のアシルフォスフィンオキサイド系光重合開始剤を含むクリ
アインク組成物と、からなるインクセットを用いて、インクセットから形成した塗膜を光
源からの光照射により硬化する際の照射エネルギーが１００〜８００ｍＪ／ｃｍ2である
場合に、画質評価の優れるものとすることができ、特に透明性と色安定性の両立ができる
ことがわかった。本評価５においては、照射を行なう際の各照射部は同じ種類の光源であ
り、また、複数回の照射を行なう場合、合計の照射エネルギーを上述の所定の範囲内とす
ればよいことがわかる。また、シアンインクとクリアインクの照射エネルルギーは同一で
はなくともよく、それぞれが所定の範囲内であればよいことがわかる。
【０２１６】
また、シリアルプリンターを用いる場合、下記のことも言える。シリアルプリンターで
はインクを吐出した主走査よりも後の主走査によっても照射が行なわれるよう構成するこ
とも可能であるため、仮に１回の照射では照射エネルギーが少なくても、後の主走査によ
る照射で、合計の照射エネルギーを大きくすることができる。また、図４においては図示
していないが、照射部１１の少なくとも一方を副走査方向のクリアインクヘッドよりも下
流側まで延在させこの延在部も発光させ、クリアインクヘッドによる印刷のための主走査
の後にさらに照射部の延在部により照射がおこなわれるようにしてもよい。この場合、照
射部の延在部による照射も含めた合計の照射エネルギーを上述の範囲内とすれば良い。こ
の場合、シリアルインクジェットプリンターを用いながらシアンインクとクリアインクの
照射エネルギーの差を小さくできる点や、クリアインクの照射エネルギーが足りない場合
に、延在部からの照射により照射エネルギーを補える点で好ましい。
【符号の説明】
【０２１７】
１…プリンター、２０…搬送ユニット、２３Ａ…上流側搬送ローラー、２３Ｂ…下流側
搬送ローラー、２４…ベルト、３０…ヘッドユニット、４０…照射ユニット、４２ｅ…第
１の仮硬化用照射部、４２ｆ…第２の仮硬化用照射部、４４…本硬化用照射部、５０…検
出器群、６０…コントローラー、１１０…コンピューター、ＣＬ…クリアインクヘッド、
ＣＯＬＯＲ…カラーヘッド、Ｓ…被記録媒体、Ｓ１…第１の塗膜形成工程、Ｓ２…第１の
仮硬化工程、Ｓ３…第２の塗膜形成工程、Ｓ４…第２の仮硬化工程、Ｓ５…本硬化工程。
【図１】
2016144943.tif 000016
【図２】
2016144943.tif 000017
【図３】
2016144943.tif 000018
【図４】
2016144943.tif 000019
【手続補正書】
【提出日】平成28年4月4日(2016.4.4)
【手続補正２】
【補正対象書類名】特許請求の範囲
【補正対象項目名】全文
【補正方法】変更
【補正の内容】
【特許請求の範囲】
【請求項１】
重合性化合物、光重合開始剤、及び色材を含有する光硬化型カラーインク組成物並びに重合性化合物及び光重合開始剤を含有する光硬化型クリアインク組成物からなる光硬化型インクセットを用いた記録方法であって、
前記光硬化型カラーインク組成物は、（１）アシルフォスフィンオキサイド系光重合開始剤と、該カラーインク組成物の総質量に対して０．５〜４質量％の（２）チオキサントン系光重合開始剤及び／又はαアミノアルキルフェノン系光重合開始剤のうち少なくともいずれかと、を含み、
前記光硬化型クリアインク組成物は、該クリアインク組成物の総質量に対して５〜１２質量％のアシルフォスフィンオキサイド系光重合開始剤を含み、
該インクセットから形成した塗膜を光源からの光照射により硬化する際の照射エネルギーが１００〜８００ｍＪ／ｃｍ2であり、前記光源が発光ダイオードである、記録方法。
【請求項２】
被記録媒体に前記光硬化型カラーインク組成物による第１の塗膜を形成し、前記第１の塗膜に前記光硬化型クリアインク組成物による第２の塗膜を形成する、請求項１に記載の記録方法。
【請求項３】
前記前記光硬化型カラーインク組成物は、該カラーインク組成物の総質量に対して０．５〜４質量％のαアミノアルキルフェノン系光重合開始剤を含む、請求項１又は２に記載の記録方法。
【請求項４】
前記インクセットから形成した塗膜の形成は、前記光硬化型カラーインク組成物と、前記光硬化型クリアインク組成物とを、それぞれ、プリントヘッドから吐出することにより行われる、請求項１〜３の何れか一項に記載の記録方法。
【請求項５】
前記発光ダイオードが、３５０〜４５０ｎｍの範囲にピーク波長を持つ、請求項１〜４のいずれか一項に記載の記録方法。
【請求項６】
前記光の照射の前に、光硬化型インク組成物に光を照射し仮硬化させる工程を有し、前記仮硬化に用いる光源が発光ダイオードである、請求項１〜５の何れか一項に記載の記録方法。
【請求項７】
被記録媒体をプリントヘッドに対して相対的に走査させながら、前記光硬化型インクセットを前記プリントヘッドから吐出し、前記被記録媒体に着弾させて形成した塗膜を光照射により硬化することによって画像を形成する記録方法であって、
前記光硬化型カラーインク組成物を前記被記録媒体に吐出して着弾させることにより、前記被記録媒体上に第１の塗膜を形成する第１の塗膜形成工程と、
前記第１の塗膜を第１の光照射により仮硬化させる第１の仮硬化工程と、
前記被記録媒体及び前記第１の塗膜の一部又は全部のうち少なくともいずれかに前記光硬化型クリアインク組成物を吐出することにより、前記被記録媒体上及び前記第１の塗膜の一部上又は全部上のうち少なくともいずれかに第２の塗膜を形成する第２の塗膜形成工程と、
前記第２の塗膜を第２の光照射により仮硬化させる第２の仮硬化工程と、
仮硬化した前記第１の塗膜と前記第２の塗膜とを前記光源からの光照射により本硬化する本硬化工程と、を含む、請求項１〜６のいずれか１項に記載の記録方法。
【請求項８】
前記第１の仮硬化工程における転化率が、３０〜９５％である、請求項７に記載の記録方法。
【請求項９】
前記第２の仮硬化工程における転化率が、３０〜１００％である、請求項７又は８に記載の記録方法。
【請求項１０】
前記光源が、照射強度が５００〜２０００ｍＷ／ｃｍ２である、請求項１〜３のいずれか一項に記載の記録方法。
【請求項１１】
ラインインクジェットプリンターを用いて記録を行なう請求項１〜３のいずれか１項に記載の記録方法。
【請求項１２】
シリアルインクジェットプリンターを用いて記録を行なう請求項１〜３のいずれか１項に記載の記録方法。
【請求項１３】
主走査によって被記録媒体へ付着されたインクに対して、当該主走査及び当該主走査より後の主走査によって照射が行なわれる、請求項１２に記載の記録方法。
【請求項１４】
前記光硬化型カラーインク組成物の照射エネルギーと前記光硬化型クリアインク組成物の照射エネルギーとが異なる、請求項１２又は１３に記載の記録方法。
【請求項１５】
前記光硬化型カラーインク組成物により形成した塗膜を光照射により仮硬化させる仮硬化工程と、
前記光硬化型クリアインク組成物により形成した塗膜を光照射により仮硬化させる仮硬化工程と、を含み、
前記各仮硬化工程を行った前記インクセットから形成した塗膜に、前記光源からの光照射により硬化することを行う、請求項１〜６のいずれか１項に記載の記録方法。
【請求項１６】
請求項１〜１４のいずれか１項に記載の記録方法により記録を行なう記録装置。